"第一成分として式1で表される化合物の群から選択された少なくとも1つの化合物を含有するアキラル成分T、およびキラル剤を含有し、そして光学的に等方性の液晶相を発現することを特徴とする液晶組成物。ここで、R1は、水素または炭素数1~20のアルキルであり、このアルキル中の任意の-CH2-は、-O-、-S-、-COO-、-OCO-、-CH=CH-、-CF=CF-、または-C≡C-で置き換えられてもよく、このアルキル中およびアルキル中の任意の-CH2-が、-O-、-S-、-COO-、-OCO-、-CH=CH-、-CF=CF-、または-C≡C-で置き換えられた基中の任意の水素はハロゲンで置き換えられてもよく、;L1、L2、L3、L4、L5およびL6は独立して、水素またはフッ素であり;X1は水素、ハロゲン、-SF5、または炭素数1から10のアルキルであり、このアルキルにおいて任意の-CH2-は、-O-、-S-、-CH=CH-、または-C≡C-で置き換えられてもよく、そしてこのアルキル中およびアルキル中の任意の-CH2-が、-O-、-S-、-COO-、-OCO-、-CH=CH-、-CF=CF-、または-C≡C-で置き換えられた基中の任意の水素はフッ素で置き換えられてもよい。第一成分が式1-1から式1-3で表される化合物の群から選択された少なくとも1つの化合物である請求項1に記載の液晶組成物。ここで、R1Aは、炭素数1から12のアルキル、炭素数1から12のアルコキシ、炭素数2から12のアルケニル、または任意の水素がフッ素で置き換えられた炭素数2から12のアルケニルであり;L2、L4、L5およびL6は独立して、水素またはフッ素であり;X1Aは、フッ素、塩素、-CF3または-OCF3である。第一成分が式1-2で表される化合物の群から選択された少なくとも1つの化合物である請求項2に記載の液晶組成物。第一成分が式1-1-1、1-1-2、1-2-1~1-2-4、、および1-3-2で表される化合物の群から選択された少なくとも1つの化合物である請求項1に記載の液晶組成物。ここで、R1Aは、炭素数1から12のアルキル、炭素数1から12のアルコキシ、炭素数2から12のアルケニル、または任意の水素がフッ素で置き換えられた炭素数2から12のアルケニルであり;X1Aは、フッ素、塩素または-OCF3である。アキラル成分Tの全重量に基づいて、第一成分の割合が0.5重量から50重量の範囲である請求項1から4のいずれか1項に記載の液晶組成物。第二成分として式2で表される化合物の群から選択された少なくとも1つの化合物をさらに含有する、請求項1から5のいずれか1項に記載の液晶組成物。ここで、R2は、水素または炭素数1~20のアルキルであり、このアルキル中の任意の-CH2-は、-O-、-S-、-COO-、-OCO-、-CH=CH-、-CF=CF-または-C≡C-で置き換えられてもよく、このアルキル中およびアルキル中の任意の-CH2-が、-O-、-S-、-COO-、-OCO-、-CH=CH-、-CF=CF-または-C≡C-で置き換えられた基中の任意の水素はハロゲンで置き換えられてもよく;環A1、環A2、環A3、環A4、および環A5は独立して、1,4-シクロへキシレン、1,3-ジオキサン-2,5-ジイル、1,4-フェニレン、1個または2個の水素がフッ素で置換された1,4-フェニレン、2個の水素がそれぞれフッ素と塩素で置換された1,4-フェニレン、ピリジン-2,5-ジイル、ピリミジン-2,5-ジイルであり;Z1、Z2、Z3、Z4、Z5、およびZ6は独立して、単結合または炭素数1~4のアルキレンであり、このアルキレン中の任意の-CH2-は、-O-、-COO-または-CF2O-で置き換えられてもよく;L7、L8およびL9は独立して、水素またはフッ素であり;X2はフッ素、塩素、-CF3、または-OCF3であり、;l、m、n、o、およびpは独立して、0または1であり、2≦lmnop≦3である。第二成分が、式2-1-1-2、、、、2-1-4-2およびで表される化合物の群から選択された少なくとも1つの化合物である請求項6に記載の液晶組成物。ここで、R2Aは、炭素数1から12のアルキル、炭素数1から12のアルコキシ、炭素数2から12のアルケニル、または任意の水素がフッ素で置き換えられた炭素数2から12のアルケニルであり;Fは独立して、水素、またはフッ素であり;X2Aは、フッ素、塩素、-CF3、または-OCF3である。第二成分が、式2-1-1-2で表される化合物の群から選択された少なくとも1つの化合物である請求項7に記載の液晶組成物。第二成分が、式2-1-4-3で表される化合物の群から選択された少なくとも1つの化合物である請求項7に記載の液晶組成物。第二成分が、式2-1-1-2で表される化合物の群から選択された少なくとも1つの化合物、および式2-1-4-3で表される化合物の群から選択された少なくとも1つの化合物の混合物である請求項7に記載の液晶組成物。アキラル成分Tの全重量に基づいて、第二成分の割合が5重量から70重量の範囲である請求項6から10のいずれか1項に記載の液晶組成物。第三成分として式3で表される化合物の群から選択された少なくとも1つの化合物をさらに含有する、請求項1から11のいずれか1項に記載の液晶組成物。式3において、R3は水素または炭素数1~20のアルキルであり、このアルキル中の任意の-CH2-は、-O-、-S-、-COO-、-OCO-、-CH=CH-、-CF=CF-または-C≡C-で置き換えられてもよく、このアルキル中およびアルキル中の任意の-CH2-が、-O-、-S-、-COO-、-OCO-、-CH=CH-、-CF=CF-または-C≡C-で置き換えられた基中の任意の水素はハロゲンで置き換えられてもよく、;環A6は1個以上の水素がフッ素で置換された1,4フェニレンまたは1,3-ジオキサン-2,5-ジイルであり、;Z7、Z8、およびZ9は独立して、単結合、-COO-または-CF2O-であるが、少なくとも1つは-CF2O-であり、;L11、L12、L13、およびL14は独立して、水素またはフッ素であり;X3は水素、ハロゲン、-SF5、または炭素数1~10のアルキルであり、このアルキルにおいて任意の-CH2-は、-O-、-S-、-CH=CH-、または-C≡C-で置き換えられてもよく、そしてこのアルキル中およびアルキル中の任意の-CH2-が、-O-、-S-、-COO-、-OCO-、-CH=CH-、-CF=CF-または-C≡C-で置き換えられた基中の任意の水素はフッ素で置き換えられてもよい。第三成分が、式3-2から式3-5で表される化合物の群から選択された少なくとも1つの化合物である請求項12に記載の液晶組成物。ここで、R3Aは独立して、炭素数1から12のアルキル、炭素数1から12のアルコキシ、炭素数2から12のアルケニル、または任意の水素がフッ素で置き換えられた炭素数2から12のアルケニルであり、X3Aはフッ素、塩素、-CF3、または-OCF3であり、L11~L14は独立して水素またはフッ素である。第三成分が、式3-2で表される化合物の群から選択された少なくとも1つの化合物である請求項13に記載の液晶組成物。第三成分が、式3-3で表される化合物の群から選択された少なくとも1つの化合物である請求項13に記載の液晶組成物。第三成分が、式3-4で表される化合物の群から選択された少なくとも1つの化合物である請求項13に記載の液晶組成物。第三成分が、式3-5で表される化合物の群から選択された少なくとも1つの化合物である請求項13に記載の液晶組成物。アキラル成分Tの全重量に基づいて、第三成分の割合が5重量から70重量の範囲である請求項12から17のいずれか1項に記載の液晶組成物。アキラル成分Tの全重量に基づいて、第一成分の割合が1重量から30重量の範囲であり、第二成分の割合が10重量から50重量の範囲であり、第三成分の割合が10重量から50重量の範囲である請求項12から18のいずれか1項に記載の液晶組成物。第四成分として、式4で表される化合物の群から選択された少なくとも1つの化合物をさらに含有する、請求項1から19のいずれか1項に記載の液晶組成物。ここで、R4は、炭素数1から12のアルキル、炭素数1から12のアルコキシ、炭素数2から12のアルケニル、または任意の水素がフッ素で置き換えられた炭素数2から12のアルケニルであり;環Bは独立して、1,4-シクロへキシレン、1,3-ジオキサン-2,5-ジイル、1,4-フェニレン、2-フルオロ-1,4-フェニレン、3-フルオロ-1,4-フェニレン、3,5-ジフルオロ-1,4-フェニレン、3,5-ジクロロ-1,4-フェニレン、またはピリミジン-2,5-ジイルであり;Z10は独立して、単結合、エチレン、-COO-、-OCO-、-CF2O-、または-OCF2-であり;L23およびL24は独立して、水素またはフッ素であり;X4は、フッ素、塩素、-CF3または-OCF3であり;qは、1、2、3、または4であり、ただしqが3または4である場合、一つのZ10は-CF2O-または-OCF2-であるが;qが3の場合は、環Bが1,3-ジオキサン-2,5-ジイルであることはなく、また、環Bのすべてが、フッ素で置換された1,4-フェニレンであることはない。第四成分が式4-1から式4-9で表される化合物の群から選択された少なくとも1つの化合物である請求項20に記載の液晶組成物。ここで、R4Aは独立して、炭素数1から12のアルキル、炭素数1から12のアルコキシ、炭素数2から12のアルケニル、または任意の水素がフッ素で置き換えられた炭素数2から12のアルケニルであり、X4Aはフッ素、塩素、-CF3、または-OCF3であり、L15~L24は独立して水素またはフッ素である。第五成分として、式5で表される化合物の群から選択された少なくとも1つの化合物をさらに含有する、請求項1から21のいずれか1項に記載の液晶組成物。ここで、R5およびR6は独立して、炭素数1から12のアルキル、炭素数1から12のアルコキシ、炭素数2から12のアルケニル、または任意の水素がフッ素で置き換えられた炭素数2から12のアルケニルであり;環Cおよび環Dは独立して、1,4-シクロへキシレン、1,4-フェニレン、2-フルオロ-1,4-フェニレン、3-フルオロ-1,4-フェニレンまたは2,5-ジフルオロ-1,4-フェニレンであり;Z11は独立して、単結合、エチレン、-COO-、または-OCO-であり;rは、1、2、または3である。第五成分が式5-1から式5-13で表される化合物の群から選択された少なくとも1つの化合物である請求項22に記載の液晶組成物。ここで、R5およびR6は独立して、炭素数1から12のアルキル、炭素数1から12のアルコキシ、炭素数2から12のアルケニル、または任意の水素がフッ素で置き換えられた炭素数2から12のアルケニルである。第五成分が式5-3で表される化合物の群から選択された少なくとも1つの化合物である請求項23に記載の液晶組成物。第五成分が式5-8で表される化合物の群から選択された少なくとも1つの化合物である請求項23に記載の液晶組成物。第五成分が式5-13で表される化合物の群から選択された少なくとも1つの化合物である請求項23に記載の液晶組成物。液晶組成物の全重量に基づいて、第五成分の割合が1重量から20重量の範囲である請求項22から26のいずれか1項に記載の液晶組成物。キラル剤が、式K1からK5のそれぞれで表される化合物の群から選択される少なくとも1つの化合物を含む、請求項1から27のいずれか1項に記載の液晶組成物。ここで、RKは独立して、水素、ハロゲン、-C≡N、-N=C=O、-N=C=Sまたは炭素数1から20のアルキルであり、このアルキル中の任意の-CH2-は、-O-、-S-、-COO-、または-OCO-で置き換えられてもよく、このアルキル中の任意の-CH2-CH2-は-CH=CH-、-CF=CF-または-C≡C-で置き換えられてもよく、このアルキル中の任意の水素はハロゲンで置き換えられてもよく;Aは独立して、芳香族性あるいは非芳香族性の3から8員環、または、炭素数9以上の縮合環であり、これらの環の任意の水素がハロゲン、炭素数1から3のアルキルまたはハロアルキルで置き換えられてもよく、環の-CH2-は-O-、-S-または-NH-で置き換えられてもよく、-CH=は-N=で置き換えられてもよく;Bは独立して、水素、ハロゲン、炭素数1から3のアルキル、炭素数1から3のハロアルキル、芳香族性または非芳香族性の3から8員環、または、炭素数9以上の縮合環であり、これらの環の任意の水素がハロゲン、炭素数1から3のアルキルまたはハロアルキルで置き換えられてもよく、-CH2-は-O-、-S-または-NH-で置き換えられてもよく、-CH=は-N=で置き換えられてもよく;Zは独立して、単結合、炭素数1から8のアルキレンであるが、任意の-CH2-は、-O-、-S-、-COO-、-OCO-、-CSO-、-OCS-、-N=N-、-CH=N-、または-N=CH-で置き換えられてもよく、このアルキル中の任意の-CH2-CH2-は-CH=CH-、-CF=CF-または-C≡C-で置き換えられてもよく、任意の水素はハロゲンで置き換えられてもよく;Xは単結合、-COO-、-OCO-、-CH2O-、-OCH2-、-CF2O-、-OCF2-、または-CH2CH2-であり;mKは1から4の整数である。キラル剤が、式K4-1からK4-6およびK5-1からK5-3のそれぞれで表される化合物の群から選択される少なくとも1つの化合物を含む、請求項28に記載の液晶組成物。ここで、RKは独立して、炭素数3から10のアルキルであり、このアルキル中の環に隣接する-CH2-は-O-で置き換えられてもよく、アルキル中またはアルキル中の環に隣接する-CH2-が-O-で置き換えられた基中の任意の-CH2-は、-CH=CH-で置き換えられてもよい。液晶組成物の全重量に対して、キラル剤の割合が1重量から40重量の範囲である請求項1から29のいずれか1項に記載の液晶組成物。70から-20°Cのいずれかの温度においてカイラルネマチック相を示し、この温度範囲の少なくとも一部において螺旋ピッチが700nm以下である、請求項1から30のいずれか1項に記載の液晶組成物。少なくとも1つの酸化防止剤および/または紫外線吸収剤を含む請求項1から31のいずれか1項に記載の液晶組成物。請求項1から32のいずれか1項に記載の液晶組成物と、重合性モノマーとを含む混合物。請求項33に記載の混合物を重合して得られる、光学的に等方性の液晶相で駆動される素子に用いられる高分子/液晶複合材料。請求項33に記載の混合物を非液晶等方相または光学的に等方性の液晶相で重合させて得られる、請求項34に記載の高分子/液晶複合材料。一方または両方の面に電極が配置され、基板間に配置された液晶媒体、および電極を介して液晶媒体に電界を印加する電界印加手段を備えた光素子であって、液晶媒体が、請求項1から32のいずれか1項に記載の液晶組成物または請求項34または35に記載の高分子/液晶複合材料である光素子。一方または両方の面に電極が配置され、少なくとも一方が透明な一組の基板、基板間に配置された液晶媒体、および基板の外側に配置された偏光板を有し、電極を介して液晶媒体に電界を印加する電界印加手段を備えた光素子であって、液晶媒体が、請求項1から32のいずれか1項に記載の液晶組成物または請求項34または35に記載の高分子/液晶複合材料である光素子。一組の基板の少なくとも一方の基板上において、少なくとも2方向に電界を印加できるように電極が構成されている請求項36または37に記載の光素子。互いに平行に配置された一組の基板の一方または両方に、少なくとも2方向に電界を印加できるように電極が構成されている請求項36または37に記載の光素子。電極がマトリックス状に配置されて、画素電極を構成し、各画素がアクティブ素子を備え、このアクティブ素子が薄膜トランジスターTFTである請求項36から39のいずれか1項に記載の光素子。本発明の第一の目的は、熱、光などに対する安定性、広い液晶相温度範囲、大きな屈折率異方性、大きな誘電率異方性を有し、光学的に等方性の液晶相を有する液晶媒体を提供することである。第二の目的は、この液晶媒体を含有し、広い温度範囲で使用可能であり、短い応答時間、大きなコントラスト、および低い駆動電圧を有する各種光素子を提供することである。本発明は、以下のような液晶媒体液晶組成物または高分子/液晶複合体および液晶媒体を含有する光素子等を提供する。[1]第一成分として式1で表される化合物の群から選択された少なくとも1つの化合物を含有するアキラル成分T、およびキラル剤を含有し、そして光学的に等方性の液晶相を発現することを特徴とする液晶組成物。ここで、R1は、水素または炭素数1~20のアルキルであり、このアルキル中の任意の-CH2-は、-O-、-S-、-COO-、-OCO-、-CH=CH-、-CF=CF-、または-C≡C-で置き換えられてもよく、このアルキル中およびアルキル中の任意の-CH2-が、-O-、-S-、-COO-、-OCO-、-CH=CH-、-CF=CF-、または-C≡C-で置き換えられた基中の任意の水素はハロゲンで置き換えられてもよく、;L1、L2、L3、L4、L5およびL6は独立して、水素またはフッ素であり;X1は水素、ハロゲン、-SF5、または炭素数1から10のアルキルであり、このアルキルにおいて任意の-CH2-は、-O-、-S-、-CH=CH-、または-C≡C-で置き換えられてもよく、そしてこのアルキル中およびアルキル中の任意の-CH2-が、-O-、-S-、-COO-、-OCO-、-CH=CH-、-CF=CF-、または-C≡C-で置き換えられた基中の任意の水素はフッ素で置き換えられてもよい。[2]第一成分が式1-1から式1-3で表される化合物の群から選択された少なくとも1つの化合物である[1]に記載の液晶組成物。ここで、R1Aは、炭素数1から12のアルキル、炭素数1から12のアルコキシ、炭素数2から12のアルケニル、または任意の水素がフッ素で置き換えられた炭素数2から12のアルケニルであり;L2、L4、L5およびL6は独立して、水素またはフッ素であり;X1Aは、フッ素、塩素、-CF3または-OCF3である。[3]第一成分が式1-2で表される化合物の群から選択された少なくとも1つの化合物である[2]に記載の液晶組成物。[4]第一成分が式1-1-1、1-1-2、1-2-1~1-2-4、、および1-3-2で表される化合物の群から選択された少なくとも1つの化合物である[1]に記載の液晶組成物。ここで、R1Aは、炭素数1から12のアルキル、炭素数1から12のアルコキシ、炭素数2から12のアルケニル、または任意の水素がフッ素で置き換えられた炭素数2から12のアルケニルであり;X1Aは、フッ素、塩素または-OCF3である。[5]アキラル成分Tの全重量に基づいて、第一成分の割合が0.5重量から50重量の範囲である[1]から[4]のいずれか1項に記載の液晶組成物。[6]第二成分として式2で表される化合物の群から選択された少なくとも1つの化合物をさらに含有する、[1]から[5]のいずれか1項に記載の液晶組成物。ここで、R2は、水素または炭素数1~20のアルキルであり、このアルキル中の任意の-CH2-は、-O-、-S-、-COO-、-OCO-、-CH=CH-、-CF=CF-または-C≡C-で置き換えられてもよく、このアルキル中およびアルキル中の任意の-CH2-が、-O-、-S-、-COO-、-OCO-、-CH=CH-、-CF=CF-または-C≡C-で置き換えられた基中の任意の水素はハロゲンで置き換えられてもよく;環A1、環A2、環A3、環A4、および環A5は独立して、1,4-シクロへキシレン、1,3-ジオキサン-2,5-ジイル、1,4-フェニレン、1個または2個の水素がフッ素で置換された1,4-フェニレン、2個の水素がそれぞれフッ素と塩素で置換された1,4-フェニレン、ピリジン-2,5-ジイル、ピリミジン-2,5-ジイルであり;Z1、Z2、Z3、Z4、Z5、およびZ6は独立して、単結合または炭素数1~4のアルキレンであり、このアルキレン中の任意の-CH2-は、-O-、-COO-または-CF2O-で置き換えられてもよく;L7、L8およびL9は独立して、水素またはフッ素であり;X2はフッ素、塩素、-CF3、または-OCF3であり、;l、m、n、o、およびpは独立して、0または1であり、2≦lmnop≦3である。[7]第二成分が、式2-1-1-2、、、、2-1-4-2およびで表される化合物の群から選択された少なくとも1つの化合物である[6]に記載の液晶組成物。ここで、R2Aは、炭素数1から12のアルキル、炭素数1から12のアルコキシ、炭素数2から12のアルケニル、または任意の水素がフッ素で置き換えられた炭素数2から12のアルケニルであり;Fは独立して、水素、またはフッ素であり;X2Aは、フッ素、塩素、-CF3、または-OCF3である。[8]第二成分が、式2-1-1-2で表される化合物の群から選択された少なくとも1つの化合物である[7]に記載の液晶組成物。[9]第二成分が、式2-1-4-3で表される化合物の群から選択された少なくとも1つの化合物である[7]に記載の液晶組成物。[10]第二成分が、式2-1-1-2で表される化合物の群から選択された少なくとも1つの化合物、および式2-1-4-3で表される化合物の群から選択された少なくとも1つの化合物の混合物である[7]に記載の液晶組成物。[11]アキラル成分Tの全重量に基づいて、第二成分の割合が5重量から70重量の範囲である[6]から[10]のいずれか1項に記載の液晶組成物。[12]第三成分として式3で表される化合物の群から選択された少なくとも1つの化合物をさらに含有する、[1]から[11]のいずれか1項に記載の液晶組成物。式3において、R3は水素または炭素数1~20のアルキルであり、このアルキル中の任意の-CH2-は、-O-、-S-、-COO-、-OCO-、-CH=CH-、-CF=CF-または-C≡C-で置き換えられてもよく、このアルキル中およびアルキル中の任意の-CH2-が、-O-、-S-、-COO-、-OCO-、-CH=CH-、-CF=CF-または-C≡C-で置き換えられた基中の任意の水素はハロゲンで置き換えられてもよく、;環A6は1個以上の水素がフッ素で置換された1,4フェニレンまたは1,3-ジオキサン-2,5-ジイルであり、;Z7、Z8、およびZ9は独立して、単結合、-COO-または-CF2O-であるが、少なくとも1つは-CF2O-であり、;L11、L12、L13、およびL14は独立して、水素またはフッ素であり;X3は水素、ハロゲン、-SF5、または炭素数1~10のアルキルであり、このアルキルにおいて任意の-CH2-は、-O-、-S-、-CH=CH-、または-C≡C-で置き換えられてもよく、そしてこのアルキル中およびアルキル中の任意の-CH2-が、-O-、-S-、-COO-、-OCO-、-CH=CH-、-CF=CF-または-C≡C-で置き換えられた基中の任意の水素はフッ素で置き換えられてもよい。[13]第三成分が、式3-2から式3-5で表される化合物の群から選択された少なくとも1つの化合物である[12]に記載の液晶組成物。ここで、R3Aは独立して、炭素数1から12のアルキル、炭素数1から12のアルコキシ、炭素数2から12のアルケニル、または任意の水素がフッ素で置き換えられた炭素数2から12のアルケニルであり、X3Aはフッ素、塩素、-CF3、または-OCF3であり、L11~L14は独立して水素またはフッ素である。[14]第三成分が、式3-2で表される化合物の群から選択された少なくとも1つの化合物である[13]に記載の液晶組成物。[15]第三成分が、式3-3で表される化合物の群から選択された少なくとも1つの化合物である[13]に記載の液晶組成物。[16]第三成分が、式3-4で表される化合物の群から選択された少なくとも1つの化合物である[13]に記載の液晶組成物。[17]第三成分が、式3-5で表される化合物の群から選択された少なくとも1つの化合物である[13]に記載の液晶組成物。[18]アキラル成分Tの全重量に基づいて、第三成分の割合が5重量から70重量の範囲である[12]から[17]のいずれか1項に記載の液晶組成物。[19]アキラル成分Tの全重量に基づいて、第一成分の割合が1重量から30重量の範囲であり、第二成分の割合が10重量から50重量の範囲であり、第三成分の割合が10重量から50重量の範囲である[12]から[18]のいずれか1項に記載の液晶組成物。[20]第四成分として、式4で表される化合物の群から選択された少なくとも1つの化合物をさらに含有する、[1]から[19]のいずれか1項に記載の液晶組成物。ここで、R4は、炭素数1から12のアルキル、炭素数1から12のアルコキシ、炭素数2から12のアルケニル、または任意の水素がフッ素で置き換えられた炭素数2から12のアルケニルであり;環Bは独立して、1,4-シクロへキシレン、1,3-ジオキサン-2,5-ジイル、1,4-フェニレン、2-フルオロ-1,4-フェニレン、3-フルオロ-1,4-フェニレン、3,5-ジフルオロ-1,4-フェニレン、3,5-ジクロロ-1,4-フェニレン、またはピリミジン-2,5-ジイルであり;Z10は独立して、単結合、エチレン、-COO-、-OCO-、-CF2O-、または-OCF2-であり;L23およびL24は独立して、水素またはフッ素であり;X4は、フッ素、塩素、-CF3または-OCF3であり;qは、1、2、3、または4であり、ただしqが3または4である場合、一つのZ10は-CF2O-または-OCF2-であるが;qが3の場合は、環Bが1,3-ジオキサン-2,5-ジイルであることはなく、また、環Bのすべてが、フッ素で置換された1,4-フェニレンであることはない。[21]第四成分が式4-1から式4-9で表される化合物の群から選択された少なくとも1つの化合物である[20]に記載の液晶組成物。ここで、R4Aは独立して、炭素数1から12のアルキル、炭素数1から12のアルコキシ、炭素数2から12のアルケニル、または任意の水素がフッ素で置き換えられた炭素数2から12のアルケニルであり、X4Aはフッ素、塩素、-CF3、または-OCF3であり、L15~L24は独立して水素またはフッ素である。[22]第五成分として、式5で表される化合物の群から選択された少なくとも1つの化合物をさらに含有する、[1]から[21]のいずれか1項に記載の液晶組成物。ここで、R5およびR6は独立して、炭素数1から12のアルキル、炭素数1から12のアルコキシ、炭素数2から12のアルケニル、または任意の水素がフッ素で置き換えられた炭素数2から12のアルケニルであり;環Cおよび環Dは独立して、1,4-シクロへキシレン、1,4-フェニレン、2-フルオロ-1,4-フェニレン、3-フルオロ-1,4-フェニレンまたは2,5-ジフルオロ-1,4-フェニレンであり;Z11は独立して、単結合、エチレン、-COO-、または-OCO-であり;rは、1、2、または3である。[23]第五成分が式5-1から式5-13で表される化合物の群から選択された少なくとも1つの化合物である[22]に記載の液晶組成物。ここで、R5およびR6は独立して、炭素数1から12のアルキル、炭素数1から12のアルコキシ、炭素数2から12のアルケニル、または任意の水素がフッ素で置き換えられた炭素数2から12のアルケニルである。[24]第五成分が式5-3で表される化合物の群から選択された少なくとも1つの化合物である[23]に記載の液晶組成物。[25]第五成分が式5-8で表される化合物の群から選択された少なくとも1つの化合物である[23]に記載の液晶組成物。[26]第五成分が式5-13で表される化合物の群から選択された少なくとも1つの化合物である[23]に記載の液晶組成物。[27]液晶組成物の全重量に基づいて、第五成分の割合が1重量から20重量の範囲である[22]から[26]のいずれか1項に記載の液晶組成物。[28]キラル剤が、式K1からK5のそれぞれで表される化合物の群から選択される少なくとも1つの化合物を含む、[1]から[27]のいずれか1項に記載の液晶組成物。ここで、RKは独立して、水素、ハロゲン、-C≡N、-N=C=O、-N=C=Sまたは炭素数1から20のアルキルであり、このアルキル中の任意の-CH2-は、-O-、-S-、-COO-、または-OCO-で置き換えられてもよく、このアルキル中の任意の-CH2-CH2-は-CH=CH-、-CF=CF-または-C≡C-で置き換えられてもよく、このアルキル中の任意の水素はハロゲンで置き換えられてもよく;Aは独立して、芳香族性あるいは非芳香族性の3から8員環、または、炭素数9以上の縮合環であり、これらの環の任意の水素がハロゲン、炭素数1から3のアルキルまたはハロアルキルで置き換えられてもよく、環の-CH2-は-O-、-S-または-NH-で置き換えられてもよく、-CH=は-N=で置き換えられてもよく;Bは独立して、水素、ハロゲン、炭素数1から3のアルキル、炭素数1から3のハロアルキル、芳香族性または非芳香族性の3から8員環、または、炭素数9以上の縮合環であり、これらの環の任意の水素がハロゲン、炭素数1から3のアルキルまたはハロアルキルで置き換えられてもよく、-CH2-は-O-、-S-または-NH-で置き換えられてもよく、-CH=は-N=で置き換えられてもよく;Zは独立して、単結合、炭素数1から8のアルキレンであるが、任意の-CH2-は、-O-、-S-、-COO-、-OCO-、-CSO-、-OCS-、-N=N-、-CH=N-、または-N=CH-で置き換えられてもよく、このアルキル中の任意の-CH2-CH2-は-CH=CH-、-CF=CF-または-C≡C-で置き換えられてもよく、任意の水素はハロゲンで置き換えられてもよく;Xは単結合、-COO-、-OCO-、-CH2O-、-OCH2-、-CF2O-、-OCF2-、または-CH2CH2-であり;mKは1から4の整数である。[29]キラル剤が、式K4-1からK4-6およびK5-1からK5-3のそれぞれで表される化合物の群から選択される少なくとも1つの化合物を含む、[28]に記載の液晶組成物。ここで、RKは独立して、炭素数3から10のアルキルであり、このアルキル中の環に隣接する-CH2-は-O-で置き換えられてもよく、アルキル中またはアルキル中の環に隣接する-CH2-が-O-で置き換えられた基中の任意の-CH2-は、-CH=CH-で置き換えられてもよい。[30]液晶組成物の全重量に対して、キラル剤の割合が1重量から40重量の範囲である[1]から[29]のいずれか1項に記載の液晶組成物。[31]70から-20°Cのいずれかの温度においてカイラルネマチック相を示し、この温度範囲の少なくとも一部において螺旋ピッチが700nm以下である、[1]から[30]のいずれか1項に記載の液晶組成物。[32]少なくとも1つの酸化防止剤および/または紫外線吸収剤を含む[1]から[31]のいずれか1項に記載の液晶組成物。[33][1]から[32]のいずれか1項に記載の液晶組成物と、重合性モノマーとを含む混合物。[34][33]に記載の混合物を重合して得られる、光学的に等方性の液晶相で駆動される素子に用いられる高分子/液晶複合材料。[35][33]に記載の混合物を非液晶等方相または光学的に等方性の液晶相で重合させて得られる、[34]に記載の高分子/液晶複合材料。[36]一方または両方の面に電極が配置され、基板間に配置された液晶媒体、および電極を介して液晶媒体に電界を印加する電界印加手段を備えた光素子であって、液晶媒体が[1]から[32]のいずれか1項に記載の液晶組成物または[34]または[35]に記載の高分子/液晶複合材料である、光素子。[37]一方または両方の面に電極が配置され、少なくとも一方が透明な一組の基板、基板間に配置された液晶媒体、および基板の外側に配置された偏光板を有し、電極を介して液晶媒体に電界を印加する電界印加手段を備えた光素子であって、液晶媒体が、[1]から[32]のいずれか1項に記載の液晶組成物または[34]または[35]に記載の高分子/液晶複合材料である、光素子。[38]一組の基板の少なくとも一方の基板上において、少なくとも2方向に電界を印加できるように電極が構成されている[36]または[37]に記載の光素子。[39]互いに平行に配置された一組の基板の一方または両方に、少なくとも2方向に電界を印加できるように電極が構成されている[36]または[37]に記載の光素子。[40]電極がマトリックス状に配置されて、画素電極を構成し、各画素がアクティブ素子を備え、このアクティブ素子が薄膜トランジスターTFTである[36]から[39]のいずれか1項に記載の光素子。本発明において、液晶化合物とはメソゲンを有する化合物を表し、液晶相を有する化合物に限定されない。液晶媒体とは、液晶組成物および高分子/液晶複合体の総称である。また、光素子とは、電気光学効果を利用して、光変調や光スイッチングなどの機能を奏する各種の素子を指し、たとえば、表示素子液晶表示素子、光通信システム、光情報処理や種々のセンサーシステムに用いられる光変調素子が挙げられる。光学的に等方性の液晶媒体への電圧印加による屈折率の変化を利用した光変調については、カー効果が知られている。カー効果とは電気複屈折値ΔnEが電場Eの二乗に比例する現象であり、カー効果を示す材料ではΔnE=KλE2が成立するK:カー係数カー定数、λ:波長。ここで、電気複屈折値とは、等方性媒体に電界を印加した時に誘起される屈折率異方性値である。この明細書における用語の使い方は次のとおりである。液晶化合物は、ネマチック相、スメクチック相などの液晶相を有する化合物および液晶相を有しないが液晶組成物の成分として有用な化合物の総称である。キラル剤は、光学活性化合物であり、液晶組成物に所望のねじれた分子配列を与える為に添加される。液晶表示素子は液晶表示パネルおよび液晶表示モジュールの総称である。液晶化合物、液晶組成物、液晶表示素子をそれぞれ化合物、組成物、素子と略すことがある。また、例えば液晶相の上限温度は液晶相-等方相の相転移温度であり、そして単に透明点または上限温度と略すことがある。液晶相の下限温度を単に下限温度と略すことがある。式1で表わされる化合物を化合物1と略すことがある。この略記は式2などで表される化合物にも適用することがある。式2から式5において、六角形で囲んだA1、B、Cなどの記号はそれぞれ環A1、環B、環Cなどに対応する。百分率で表した化合物の量は組成物の全重量に基づいた重量百分率重量である。環A1、Y1、Bなど複数の同じ記号を同一の式または異なった式に記載したが、これらはそれぞれが同一であってもよいし、または異なってもよい。任意のは、位置だけでなく個数についても任意であることを示すが、個数が0である場合を含まない。任意のAがB、CまたはDで置き換えられてもよいという表現は、任意のAがBで置き換えられる場合、任意のAがCで置き換えられる場合および任意のAがDで置き換えられる場合に加えて、複数のAがB~Dの少なくとも2つで置き換えられる場合をも含むことを意味する。例えば、任意の-CH2-が-O-で置き換えられてもよく、このアルキル中の任意の-CH2-CH2-は-CH=CH-で置き換えられてもよいアルキルには、アルキル、アルケニル、アルコキシ、アルコキシアルキル、アルコキシアルケニル、アルケニルオキシアルキルなどが含まれる。なお、本発明においては、連続する2つの-CH2-が-O-で置き換えられて、-O-O-のようになることは好ましくない。そして、アルキルにおける末端の-CH2-が-O-で置き換えられることも好ましくない。以下に本発明をさらに説明する。式1で表わされる化合物における末端基、環および結合基等に関して好ましい例も述べる。本発明の液晶組成物は熱、光などに対する安定性、光学的に等方性の液晶相の高い上限温度、低い下限温度を示し、光学的に等方性の液晶相で駆動させる素子において低い駆動電圧を有する。本発明の高分子/液晶複合材料で光学的に等方性の液晶相を有するものは、光学的に等方性の液晶相の高い上限温度、低い下限温度を示し、光学的に等方性の液晶相で駆動させる素子において低い駆動電圧を有する。本発明の光学的に等方性の液晶相で駆動される光素子は、使用できる広い温度範囲、短い応答時間、大きなコントラスト比、および低い駆動電圧を有する。1-1化合物1本発明の光学的に等方性の液晶相を有する液晶組成物は、アキラル成分Tとキラル剤を含有し、アキラル成分Tは第一成分として、前記式1で表される化合物を含む。本発明の液晶組成物の第1の態様は、第一成分と本明細書中で特に成分名を示していないその他の成分を含有する組成物である。まず、式1で表される化合物について説明する。式1において、R1は水素または炭素数1~20のアルキルであり、このアルキル中の任意の-CH2-は、-O-、-S-、-COO-、-OCO-、-CH=CH-、-CF=CF-または-C≡C-で置き換えられてもよく、このアルキル中およびアルキル中の任意の-CH2-が、-O-、-S-、-COO-、-OCO-、-CH=CH-、-CF=CF-または-C≡C-で置き換えられた基中の任意の水素はハロゲンで置き換えられてもよく;L1、L2、L3、L4、L5およびL6は独立して、水素またはフッ素であり;X1は水素、ハロゲン、-SF5、または炭素数1~10のアルキルであり、このアルキルにおいて任意の-CH2-は、-O-、-S-、-CH=CH-、または-C≡C-で置き換えられてもよく、そしてこのアルキル中およびアルキル中の任意の-CH2-が、-O-、-S-、-COO-、-OCO-、-CH=CH-、-CF=CF-または-C≡C-で置き換えられた基中の任意の水素はフッ素で置き換えられてもよい。アルケニルにおける-CH=CH-の好ましい立体配置は、二重結合の位置に依存する。-CH=CHCH3、-CH=CHC2H5、-CH=CHC3H7、-CH=CHC4H9、-C2H4CH=CHCH3、および-C2H4CH=CHC2H5のような奇数位に二重結合をもつアルケニルにおいてはトランス配置が好ましい。-CH2CH=CHCH3、-CH2CH=CHC2H5、および-CH2CH=CHC3H7のような偶数位に二重結合をもつアルケニルにおいてはシス配置が好ましい。好ましい立体配置を有するアルケニル化合物は、高い上限温度または液晶相の広い温度範囲を有する。MolCrystLiqCryst1985131109およびMolCrystLiqCryst1985131327に詳細な説明がある。アルキルの具体的な例は、-CH3、-C2H5、-C3H7、-C4H9、-C5H11、-C6H13、-C7H15、-C8H17、-C9H19、-C10H21、-C11H23、-C12H25、-C13H27、-C14H29、および-C15H31である。アルコキシの具体的な例は、-OCH3、-OC2H5、-OC3H7、-OC4H9、-OC5H11、-OC6H13および-OC7H15、-OC8H17、-OC9H19、-OC10H21、-OC11H23、-OC12H25、-OC13H27、および-OC14H29である。アルコキシアルキルの具体的な例は、-CH2OCH3、-CH2OC2H5、-CH2OC3H7、-CH22-OCH3、-CH22-OC2H5、-CH22-OC3H7、-CH23-OCH3、-CH24-OCH3、および-CH25-OCH3である。アルケニルの具体的な例は、-CH=CH2、-CH=CHCH3、-CH2CH=CH2、-CH=CHC2H5、-CH2CH=CHCH3、-CH22-CH=CH2、-CH=CHC3H7、-CH2CH=CHC2H5、-CH22-CH=CHCH3、および-CH23-CH=CH2である。アルケニルオキシの具体的な例は、-OCH2CH=CH2、-OCH2CH=CHCH3、および-OCH2CH=CHC2H5である。アルキニルの具体的例は、-C≡CH、-C≡CCH3、-CH2C≡CH、-C≡CC2H5、-CH2C≡CCH3、-CH22-C≡CH、-C≡CC3H7、-CH2C≡CC2H5、-CH22-C≡CCH3、および-C≡CCH25である。式1においてX1は水素、ハロゲン、-SF5、または炭素数1~10のアルキルであり、このアルキルにおいて任意の-CH2-は、-O-、-S-、-CH=CH-、または-C≡C-で置き換えられてもよく、そしてこのアルキル中およびアルキル中の任意の-CH2-が、-O-、-S-、-COO-、-OCO-、-CH=CH-、-CF=CF-または-C≡C-で置き換えられた基中の任意の水素はフッ素または塩素で置き換えられてもよい。任意の水素がフッ素または塩素で置き換えられたアルキルの具体的な例は、-CHF2、-CF3、-CF2CH2F、-CF2CHF2、-CH2CF3、-CF2CF3、-CH23-F、-CF23-F、-CF2CHFCF3、および-CHFCF2CF3である。任意の水素がフッ素または塩素で置き換えられたアルコキシの具体的な例は、-OCHF2、-OCF3、-OCF2CH2F、-OCF2CHF2、-OCH2CF3、-O-CF23-F、-OCF2CHFCF3、および-OCHFCF2CF3である。任意の水素がフッ素または塩素で置き換えられたアルケニルの具体的な例は、-CH=CF2、-CF=CHF、-CH=CHCH2F、-CH=CHCF3、-CH22-CH=CF2、-CH2CH=CHCF3、および-CH=CHCF2CF3である。好ましいX1の具体的な例は、フッ素、塩素、-CF3、-CHF2、-OCF3および-OCHF2である。より好ましいX1の例は、フッ素、塩素、-CF3および-OCF3である。X1が塩素、フッ素である場合は融点が低く、他の液晶化合物との相溶性が特に優れている。X1が-CF3、-CHF2、-OCF3および-OCHF2である場合は、特に大きな誘電率異方性を示す。式1において好ましいのは、式1-1~1-4である。式1-1~1-4において、R1Aは、炭素数1から12のアルキル、炭素数1から12のアルコキシ、炭素数2から12のアルケニル、または任意の水素がフッ素で置き換えられた炭素数2から12のアルケニルであり;L2、L4、L5およびL6は独立して、水素、またはフッ素であり;X1Aは、フッ素、塩素、-CF3または-OCF3である;式1-1~1-4で表される化合物において、より好ましくは、1-1~1-3であり、さらに好ましくは下記式1-1-1、1-1-2、1-2-1~、および1-3-2である。これらの中で、より好ましくは、式1-2-1、1-2-2および1-3-2である。ここで、R1A及びX1Aの定義は前記と同じである。1-2化合物1の性質本発明に用いられる化合物1をさらに詳細に説明する。化合物1はジオキサン環と3個のベンゼン環を有する液晶化合物である。この化合物は、素子が通常使用される条件下において物理的および化学的に極めて安定であり、そして透明点が高いにも関らず、他の液晶化合物との相溶性が比較的よい。この化合物を含有する組成物は素子が通常使用される条件下で安定である。したがって組成物において光学的に等方性の液晶相の温度範囲を広げることが可能となり、幅広い温度範囲で表示素子として使用することができる。さらにこの化合物は光学的に等方性の液晶相で駆動される組成物の駆動電圧を下げるための成分として有用である。また、化合物1とキラル剤から調製された組成物でブルー相を発現させると、N相や等方相との共存がない均一なブルー相となりやすい。すなわち、化合物1は均一なブルー相を発現させやすい化合物である。右末端基X1がフッ素、塩素、-SF5、-CF3、-OCF3、または-CH=CH-CF3であるときは誘電率異方性が大きい。X1がフッ素、-CF3、または-OCF3であるときは、化学的に安定である。1-4化合物1の合成次に、化合物1の合成について説明する。化合物1は有機合成化学における手法を適切に組み合わせることにより合成できる。出発物に目的の末端基、環および結合基を導入する方法は、オーガニックシンセシスOrganicSynthesesJohnWileySonsInc、オーガニックリアクションズOrganicReactionsJohnWileySonsInc、コンプリヘンシブオーガニックシンセシスComprehensiveOrganicSynthesisPergamonPress、新実験化学講座丸善などに記載されている。例えば、特許文献15の方法を準用しても、本願式1の化合物を合成することが可能である。2-1化合物2本発明の液晶組成物の第2の態様は、式2で表される化合物の群から選択された少なくとも1つの化合物からなる第二成分と第一成分とを含有する組成物である。式2で表される化合物について説明する。式2において、R2は、水素または炭素数1~20のアルキルであり、このアルキル中の任意の-CH2-は、-O-、-S-、-COO-、-OCO-、-CH=CH-、-CF=CF-または-C≡C-で置き換えられてもよく、このアルキル中およびアルキル中の任意の-CH2-が、-O-、-S-、-COO-、-OCO-、-CH=CH-、-CF=CF-または-C≡C-で置き換えられた基中の任意の水素はハロゲンで置き換えられてもよく、;環A1、環A2、環A3、環A4、および環A5は独立して、1,4-シクロへキシレン、1,3-ジオキサン-2,5-ジイル、1,4-フェニレン、1個または2個の水素がフッ素で置換された1,4-フェニレン、2個の水素がそれぞれフッ素と塩素で置換された1,4-フェニレン、ピリジン-2,5-ジイル、ピリミジン-2,5-ジイルであり;Z1、Z2、Z3、Z4、Z5、およびZ6は独立して、単結合または炭素数1~4のアルキレンであり、このアルキレン中の任意の-CH2-は、-O-、-COO-、または-CF2O-に置き換えられてもよく;L7、L8、およびL9は独立して、水素またはフッ素であり;X2はフッ素、塩素、-CF3、-OCF3であり、;l、m、n、o、およびpは独立して、0または1であり、2≦lmnop≦3である。R2は、炭素数1から12のアルキル、炭素数1から12のアルコキシ、炭素数2から12のアルケニル、または任意の水素がフッ素で置き換えられた炭素数2から12のアルケニルが好ましい。環A1、環A2、環A3、環A4、および環A5は、化合物の安定性や誘電率異方性を考慮すると、1,4-フェニレン、1個または2個の水素がフッ素で置換された1,4-フェニレンが好ましい。Z1、Z2、Z3、Z4、Z5、およびZ6は独立して、単結合または炭素数1~4のアルキレンであり、このアルキレン中の任意の-CH2-は、-O-、-COO-、または-CF2O-に置き換えられてもよい。Z1、Z2、Z3、Z4、Z5、およびZ6は、すべて単結合であるか少なくとも一つが-COO-または-CF2O-であることが好ましい。他の液晶化合物との相溶性が重視される場合は、少なくとも一つが-CF2O-であることが好ましい。特に好ましくはn=1でかつZ4が-CF2O-である。X2はフッ素、塩素、-CF3、-CHF2、-CH2F、-OCF3、-OCHF2、-OCH2F、-OCF2CFHCF3または-CH=CHCF3である。より好ましくはフッ素、塩素、-CF3および-OCF3である。式2の化合物において、より好ましい化合物は式2-1の化合物である。式2-1において、式2のR2、Z1~Z6、m、n、o、pおよびX2は前記式2と同様の意味を示し、1≦mnop≦2であり、Fは独立して水素またはフッ素を表す。R2は、炭素数1から12のアルキル、炭素数1から12のアルコキシ、炭素数2から12のアルケニル、または任意の水素がフッ素で置き換えられた炭素数2から12のアルケニルが好ましく、;X2は、フッ素、塩素、または-CF3、-OCF3が好ましい。アルケニルにおける-CH=CH-の好ましい立体配置は、二重結合の位置に依存する。-CH=CHCH3、-CH=CHC2H5、-CH=CHC3H7、-CH=CHC4H9、-C2H4CH=CHCH3、および-C2H4CH=CHC2H5のような奇数位に二重結合をもつアルケニルにおいてはトランス配置が好ましい。-CH2CH=CHCH3、-CH2CH=CHC2H5、および-CH2CH=CHC3H7のような偶数位に二重結合をもつアルケニルにおいてはシス配置が好ましい。好ましい立体配置を有するアルケニル化合物は、高い上限温度または液晶相の広い温度範囲を有する。MolCrystLiqCryst1985131109およびMolCrystLiqCryst1985131327に詳細な説明がある。Z1、Z2、Z3、Z4、Z5、およびZ6は独立して、単結合または-CF2O-であり、他の液晶化合物との相溶性が重視される場合は、Z1、Z2、Z3、Z4、Z5、およびZ6は、少なくとも一つが-CF2O-であることが好ましい。特に好ましくはn=1でかつZ4が-CF2O-である。式2-1において好ましいのは、式2-1-1~2-1-5で表される構造である。ここで、Z1~Z6の定義は前記と同じである。R2Aは、炭素数1から12のアルキル、炭素数1から12のアルコキシ、炭素数2から12のアルケニル、または任意の水素がフッ素で置き換えられた炭素数2から12のアルケニルであり;Fは独立して、水素、またはフッ素であり;X2Aは、フッ素、塩素、または-CF3、-OCF3である。式2-1-1~2-1-5の化合物において、さらに好ましくは、下記式2-1-1-1~2-1-1-3、2-1-2-1~2-1-2-3、2-1-3-1~2-1-3-3、2-1-4-1~2-1-4-3、2-1-5-1~2-1-5-3である。これらの中で、式2-1-1-1、2-1-1-2、式2-1-2-1、2-1-2-2、式2-1-3-1、2-1-3-2、2-1-4-2、2-1-4-3および2-1-5-3で表される化合物がさらに好ましい。これらの式において、R2A、F、およびX2Aは前述の式2-1-1~2-1-5と同じ意味を持つ。2-2化合物2-1の性質本発明に用いられる化合物2-1をさらに詳細に説明する。化合物2-1はクロロベンゼン環を有する液晶化合物である。この化合物は、素子が通常使用される条件下において物理的および化学的に極めて安定であり、そして他の液晶化合物との相溶性がよい。さらにスメクチック相を発現しにくい。この化合物を含有する組成物は素子が通常使用される条件下で安定である。したがって組成物においてコレステリック相の温度範囲を広げることが可能となり、幅広い温度範囲で表示素子として使用することができる。さらにこの化合物は誘電率異方性と屈折率異方性が大きい為、コレステリック相で駆動される組成物の駆動電圧を下げるため、反射率を上げるための成分として有用である。化合物2-1のm、n、oおよびpの組み合わせと、左末端基R2、一番右側のベンゼン環上の基およびその置換位置およびX2、あるいは結合基Z1~Z6を適切に選択することによって、透明点、屈折率異方性、誘電率異方性などの物性を任意に調整することが可能である。m、n、oおよびpの組み合わせ、左末端基R2、右末端基X2、結合基Z1~Z6、の種類が、化合物2-1の物性に与える効果を以下に説明する。一般にmnop=2の化合物は透明点が高く、mnop=1の化合物は融点が低い。R2がアルケニルであるとき、好ましい立体配置は二重結合の位置に依存する。-CH=CHCH3、-CH=CHC2H5、-CH=CHC3H7、-CH=CHC4H9、-C2H4CH=CHCH3、および-C2H4CH=CHC2H5のような奇数位に二重結合をもつアルケニルにおいてはトランス配置が好ましい。-CH2CH=CHCH3、-CH2CH=CHC2H5、および-CH2CH=CHC3H7のような偶数位に二重結合をもつアルケニルにおいてはシス配置が好ましい。好ましい立体配置を有するアルケニル化合物は、高い上限温度または液晶相の広い温度範囲を有する。MolCrystLiqCryst1985131109およびMolCrystLiqCryst1985131327に詳細な説明がある。結合基Z1~Z6は単結合、または-CF2O-であるため、化学的に比較的安定であって、比較的劣化を起こしにくい。さらに結合基が単結合であるときは、粘度が小さい。また、結合基が-CF2O-であるときは、誘電率異方性が大きい。右末端基X2がフッ素、塩素、-CF3、-OCF3、または-CH=CH-CF3であるときは誘電率異方性が大きい。X2がフッ素、-OCF3、または-CF3であるときは、化学的に安定である。Fが水素であるときは、融点が低く、フッ素であるときは誘電率異方性が大きい。以上のように、環構造、末端基、結合基などの種類を適当に選択することにより目的の物性を有する化合物を得ることができる。3-1化合物3本発明の液晶組成物の第3の態様は、式3で表される化合物の群から選択された少なくとも1つの化合物からなる第三成分と第一成分とを含有する組成物である。第三成分と第一成分に加えて、さらに第二成分も含有してもよい。式3で表される化合物について説明する。式3において、R3は水素または炭素数1~20のアルキルであり、このアルキル中の任意の-CH2-は、-O-、-S-、-COO-、-OCO-、-CH=CH-、-CF=CF-または-C≡C-で置き換えられてもよく、このアルキル中およびアルキル中の任意の-CH2-が、-O-、-S-、-COO-、-OCO-、-CH=CH-、-CF=CF-または-C≡C-で置き換えられた基中の任意の水素はハロゲンで置き換えられてもよく、;環A6は1個以上の水素がフッ素で置換された1,4フェニレンまたは1,3-ジオキサン-2,5-ジイルであり、;Z7、Z8、およびZ9は独立して、単結合、-COO-または-CF2O-であるが、少なくとも一つは-CF2O-であり、;L11、L12、L13、およびL14は独立して、水素またはフッ素であり;X3は水素、ハロゲン、-SF5、または炭素数1~10のアルキルであり、このアルキルにおいて任意の-CH2-は、-O-、-S-、-CH=CH-、または-C≡C-で置き換えられてもよく、そしてこのアルキル中およびアルキル中の任意の-CH2-が、-O-、-S-、-COO-、-OCO-、-CH=CH-、-CF=CF-または-C≡C-で置き換えられた基中の任意の水素はフッ素で置き換えられてもよい。アルケニルにおける-CH=CH-の好ましい立体配置は、二重結合の位置に依存する。-CH=CHCH3、-CH=CHC2H5、-CH=CHC3H7、-CH=CHC4H9、-C2H4CH=CHCH3、および-C2H4CH=CHC2H5のような奇数位に二重結合をもつアルケニルにおいてはトランス配置が好ましい。-CH2CH=CHCH3、-CH2CH=CHC2H5、および-CH2CH=CHC3H7のような偶数位に二重結合をもつアルケニルにおいてはシス配置が好ましい。好ましい立体配置を有するアルケニル化合物は、高い上限温度または液晶相の広い温度範囲を有する。MolCrystLiqCryst1985131109およびMolCrystLiqCryst1985131327に詳細な説明がある。アルキルの具体的な例は、-CH3、-C2H5、-C3H7、-C4H9、-C5H11、-C6H13、-C7H15、-C8H17、-C9H19、-C10H21、-C11H23、-C12H25、-C13H27、-C14H29、および-C15H31である。アルコキシの具体的な例は、-OCH3、-OC2H5、-OC3H7、-OC4H9、-OC5H11、-OC6H13および-OC7H15、-OC8H17、-OC9H19、-OC10H21、-OC11H23、-OC12H25、-OC13H27、および-OC14H29である。アルコキシアルキルの具体的な例は、-CH2OCH3、-CH2OC2H5、-CH2OC3H7、-CH22-OCH3、-CH22-OC2H5、-CH22-OC3H7、-CH23-OCH3、-CH24-OCH3、および-CH25-OCH3である。アルケニルの具体的な例は、-CH=CH2、-CH=CHCH3、-CH2CH=CH2、-CH=CHC2H5、-CH2CH=CHCH3、-CH22-CH=CH2、-CH=CHC3H7、-CH2CH=CHC2H5、-CH22-CH=CHCH3、および-CH23-CH=CH2である。アルケニルオキシの具体的な例は、-OCH2CH=CH2、-OCH2CH=CHCH3、および-OCH2CH=CHC2H5である。アルキニルの具体的例は、-C≡CH、-C≡CCH3、-CH2C≡CH、-C≡CC2H5、-CH2C≡CCH3、-CH22-C≡CH、-C≡CC3H7、-CH2C≡CC2H5、-CH22-C≡CCH3、および-C≡CCH25である。式3において環A6は、1個以上の水素がフッ素で置換された1,4フェニレンまたは1,3-ジオキサン-2,5-ジイルである。屈折率異方性を大きくするためには、1個以上の水素がフッ素で置換された1,4フェニレンが好ましく、他の液晶化合物との相溶性を向上させるためには1,3-ジオキサン-2,5-ジイルが好ましい。式3においてZ7、Z8、およびZ9は独立して、単結合、-COO-または-CF2O-であるが、少なくとも一つは-CF2O-であり、Z7、Z8、およびZ9の好ましい例は、単結合と-CF2O-である。式3において、L11、L12、L13、およびL14は独立して、水素またはフッ素である。Z8が-COO-または-CF2O-である場合は、L11、L13およびL14がフッ素であることが好ましく、Z9が-COO-または-CF2O-である場合は、L12、L13およびL14がフッ素であることが好ましい。式3においてX3は水素、ハロゲン、-SF5、または炭素数1~10のアルキルであり、このアルキルにおいて任意の-CH2-は、-O-、-S-、-CH=CH-、または-C≡C-で置き換えられてもよく、そしてこのアルキル中およびアルキル中の任意の-CH2-が、-O-、-S-、-COO-、-OCO-、-CH=CH-、-CF=CF-または-C≡C-で置き換えられた基中の任意の水素はフッ素で置き換えられてもよい。任意の水素がハロゲンで置き換えられたアルキルの具体的な例は、-CH2F、-CHF2、-CF3、-CH22-F、-CF2CH2F、-CF2CHF2、-CH2CF3、-CF2CF3、-CH23-F、-CF23-F、-CF2CHFCF3、-CHFCF2CF3、-CH24-F、-CF24-F、-CH25-F、および-CF25-Fである。任意の水素がハロゲンで置き換えられたアルコキシの具体的な例は、-OCH2F、-OCHF2、-OCF3、-O-CH22-F、-OCF2CH2F、-OCF2CHF2、-OCH2CF3、-O-CH23-F、-O-CF23-F、-OCF2CHFCF3、-OCHFCF2CF3、-OCH24-F、-O-CF24-F、-O-CH25-F、および-O-CF25-Fである。任意の水素がハロゲンで置き換えられたアルケニルの具体的な例は、-CH=CHF、-CH=CF2、-CF=CHF、-CH=CHCH2F、-CH=CHCF3、-CH22-CH=CF2、-CH2CH=CHCF3、-CH=CHCF3、および-CH=CHCF2CF3である。好ましいX3の例は、フッ素、塩素、-CF3、-CHF2、-OCF3、および-OCHF2である。最も好ましいX3の例は、フッ素、塩素、-CF3および-OCF3である。式3において好ましいのは、式3-1~3-5で表される構造である。より好ましくは式3-2~3-5である。これらの式において、R3Aは独立して、炭素数1から12のアルキル、炭素数1から12のアルコキシ、炭素数2から12のアルケニル、または任意の水素がフッ素で置き換えられた炭素数2から12のアルケニルであり、X3Aはフッ素、塩素、-CF3、-OCF3であり、L10~L14は独立して水素またはフッ素である。3-2化合物3の性質本発明に用いられる化合物3をさらに詳細に説明する。化合物3は4個のベンゼン環または1個のジオキサン環と3個のベンゼン環を有し、少なくとも1個の-CF2O-連結基を有する化合物である。この化合物は、素子が通常使用される条件下において物理的および化学的に極めて安定であり、そして他の液晶化合物との相溶性がよい。この化合物を含有する組成物は素子が通常使用される条件下で安定である。したがって組成物においてコレステリック相の温度範囲を広げることが可能となり、幅広い温度範囲で表示素子として使用することができる。さらにこの化合物は誘電率異方性と屈折率異方性が大きい為、コレステリック相で駆動される組成物の駆動電圧を下げるため、および反射率を上げるための成分として有用である。化合物3の左末端基R3、ベンゼン環上の基L10~L14およびX3、あるいは結合基Z7~Z9を適切に選択することによって、透明点、屈折率異方性、誘電率異方性などの物性を任意に調整することが可能である。左末端基R3、ベンゼン環上の基L10~L14およびX3、あるいは結合基Z7~Z9の種類が、化合物3の物性に与える効果を以下に説明する。R3がアルケニルであるとき、アルケニルにおける-CH=CH-の好ましい立体配置は、二重結合の位置に依存する。-CH=CHCH3、-CH=CHC2H5、-CH=CHC3H7、-CH=CHC4H9、-C2H4CH=CHCH3、および-C2H4CH=CHC2H5のような奇数位に二重結合をもつアルケニルにおいてはトランス配置が好ましい。-CH2CH=CHCH3、-CH2CH=CHC2H5、および-CH2CH=CHC3H7のような偶数位に二重結合をもつアルケニルにおいてはシス配置が好ましい。好ましい立体配置を有するアルケニル化合物は、高い上限温度または液晶相の広い温度範囲を有する。MolCrystLiqCryst1985131109およびMolCrystLiqCryst1985131327に詳細な説明がある。結合基Z7、Z8およびZ9が単結合、または-CF2O-であるときは粘度が小さい。結合基Z7、Z8およびZ9が-CF2O-であるときは誘電率異方性が大きい。Z1、Z2およびZ3が単結合、-CF2O-であるときは化学的に比較的安定であって、比較的劣化をおこしにくい。右末端基X3がフッ素、塩素、-SF5、-CF3、-CHF2、-CH2F、-OCF3、-OCHF2または-OCH2Fであるときは誘電率異方性が大きい。X1がフッ素、-OCF3、または-CF3であるときは、化学的に安定である。L10~L14のうちのフッ素の数が多いときは誘電率異方性が大きい。L10が水素であるときは他の液晶との相溶性に優れる。L13およびL14が共にフッ素である場合は、誘電率異方性が特に大きい。以上のように、末端基、結合基などの種類を適当に選択することにより目的の物性を有する化合物を得ることができる。3-3化合物3の具体例化合物3の好ましい例は、式3-1~3-5である。より好ましい例として、式3-2A~3-2H、3-3A~3-3D、3-4A~3-4F、3-5A~3-5Fを挙げることができる。さらに好ましい例として式3-2A~3-2D、3-3A、3-3B、3-4A~3-4E、~3-5C、3-5Eを挙げることができる。最も好ましい例として、式3-2A、3-2C、3-3A、3-4A、3-4D、3-5Bを挙げることができる。これらの式において、R3Aは独立して、炭素数1から12のアルキル、炭素数1から12のアルコキシ、炭素数2から12のアルケニル、または任意の水素がフッ素で置き換えられた炭素数2から12のアルケニルであり、X3Aはフッ素、塩素、-CF3、-OCF3である。4化合物4本発明の第4の態様は、前記式1および付加成分として前記式2および3で表される化合物からなる成分Aと前記式4で表される化合物の群から選択された少なくとも一つの化合物からなる第四成分を含有する組成物である。式4で表される化合物について説明する。式4において、R4は、炭素数1から12のアルキル、炭素数1から12のアルコキシ、炭素数2から12のアルケニル、または任意の水素がフッ素で置き換えられた炭素数2から12のアルケニルであり;環Bは独立して、1,4-シクロへキシレン、1,3-ジオキサン-2,5-ジイル、1,4-フェニレン、2-フルオロ-1,4-フェニレン、3-フルオロ-1,4-フェニレン、3,5-ジフルオロ-1,4-フェニレン、3,5-ジクロロ-1,4-フェニレン、またはピリミジン-2,5-ジイルであり;Z10は独立して、単結合、エチレン、-COO-、-OCO-、-CF2O-、または-OCF2-であり;L23およびL24は独立して、水素、フッ素、または塩素であり;X4は、フッ素、塩素、-CF3または-OCF3であり;qは、1、2、3、または4であり、ただしqが3または4である場合、一つのZ10は-CF2O-または-OCF2-であるが;qが3の場合は、環Bが1,3-ジオキサン-2,5-ジイルであることはなく、また、環Bのすべてが、フッ素で置換された1,4-フェニレンであることはない。第四成分は、大きな誘電率異方性を有する組成物の調製に適している。この第四成分の好ましい含有量は、成分Tの全重量に対して、誘電率異方性を上げるために約5重量以上であり、液晶相の下限温度を下げるために約40重量以下である。さらに好ましい割合は約5重量から約30重量の範囲である。特に好ましい割合は約5重量から約20重量の範囲である。R4は、炭素数1から12のアルキル、炭素数1から12のアルコキシ、炭素数2から12のアルケニル、または任意の水素がフッ素で置き換えられた炭素数2から12のアルケニルである。好ましいR4は、紫外線に対する安定性を上げるため、または熱に対する安定性のために、炭素数1から12のアルキルである。好ましいR4は、粘度を下げるために、炭素数2から12のアルケニルであり、紫外線に対する安定性を上げるため、または熱に対する安定性を上げるために、炭素数1から12のアルキルである。好ましいアルキルは、メチル、エチル、プロピル、ブチル、ペンチル、ヘキシル、ヘプチル、またはオクチルである。さらに好ましいアルキルは、粘度を下げるために、エチル、プロピル、ブチル、ペンチル、またはヘプチルである。好ましいアルコキシは、メトキシ、エトキシ、プロポキシ、ブトキシ、ペンチルオキシ、ヘキシルオキシ、またはヘプチルオキシである。さらに好ましいアルコキシは、粘度を下げるために、メトキシまたはエトキシである。好ましいアルケニルは、ビニル、1-プロペニル、2-プロペニル、1-ブテニル、2-ブテニル、3-ブテニル、1-ペンテニル、2-ペンテニル、3-ペンテニル、4-ペンテニル、1-ヘキセニル、2-ヘキセニル、3-ヘキセニル、4-ヘキセニル、または5-ヘキセニルである。さらに好ましいアルケニルは、粘度を下げるために、ビニル、1-プロペニル、3-ブテニル、または3-ペンテニルである。これらのアルケニルにおける-CH=CH-の好ましい立体配置は、二重結合の位置に依存する。粘度を下げるために、1-プロペニル、1-ブテニル、1-ペンテニル、1-ヘキセニル、3-ペンテニル、3-ヘキセニルのようなアルケニルにおいてはトランスが好ましい。2-ブテニル、2-ペンテニル、2-ヘキセニルのようなアルケニルにおいてはシスが好ましい。これらのアルケニルにおいては、分岐よりも直鎖のアルケニルが好ましい。任意の水素がフッ素で置き換えられたアルケニルの好ましい例は、2,2-ジフルオロビニル、3,3-ジフルオロ-2-プロペニル、4,4-ジフルオロ-3-ブテニル、5,5-ジフルオロ-4-ペンテニル、および6,6-ジフルオロ-5-ヘキセニルである。さらに好ましい例は、粘度を下げるために2,2-ジフルオロビニル、および4,4-ジフルオロ-3-ブテニルである。アルキルは環状アルキルを含まない。アルコキシは環状アルコキシを含まない。アルケニルは環状アルケニルを含まない。任意の水素がフッ素で置き換えられたアルケニルは、任意の水素がフッ素で置き換えられた環状アルケニルを含まない。環Bは独立して、1,4-シクロへキシレン、1,3-ジオキサン-2,5-ジイル、1,4-フェニレン、2-フルオロ-1,4-フェニレン、3-フルオロ-1,4-フェニレン、3,5-ジフルオロ-1,4-フェニレン、3,5-ジクロロ-1,4-フェニレン、またはピリミジン-2,5-ジイルであり、qが2以上である時、そのうちの任意の2つの環Bは同じであっても、異なってもよい。好ましい環Bは光学異方性を上げるために1,4-フェニレンまたは3-フルオロ-1,4-フェニレンであり、粘度を下げるために1,4-シクロへキシレンである。Z10は独立して、単結合、エチレン、-COO-、-OCO-、-CF2O-または-OCF2-であり、ただしqが3または4である場合、一つのZ10は-CF2O-である。qが2以上である時、そのうちの任意の2つのZ10は同じであっても、異なってもよい。好ましいZ10は、粘度を下げるために単結合である。好ましいZ10は、誘電率異方性を上げるため、および相溶性を良好にするために-CF2O-である。L23およびL24は独立して、水素、またはフッ素であり、誘電率異方性を上げるため、L23およびL24ともにフッ素が好ましく、透明点を上げるため、L23およびL24ともに水素が好ましい。X4は、フッ素、塩素、-CF3または-OCF3である。誘電率異方性を上げるために、-CF3であることが好ましく、相溶性が良好にするためにフッ素、-OCF3が好ましく、屈折率異方性を上げるために塩素が好ましい。式4の化合物のうち、好ましくは式4-1~4-9である。上記式4-1~4-9において、R4Aは独立して、炭素数1から12のアルキル、炭素数1から12のアルコキシ、炭素数2から12のアルケニル、または任意の水素がフッ素で置き換えられた炭素数2から12のアルケニルであり、X4Aはフッ素、塩素、-CF3、-OCF3であり、L15~L24は独立して水素またはフッ素である。4-1~4-3は透明点が高く、5環としては相溶性に優れる。4-4~4-6は透明点が高く、~は相溶性に優れる。なお、L15~L24において、フッ素の数が多いほど、誘電率異方性が大きい。5化合物5本発明の第5の態様は、前記式1および付加成分として前記式2および3で表される化合物からなる成分Aと前記式5で表される化合物の群から選択された少なくとも一つの化合物からなる第五成分を含有する組成物である。なおさらに第四成分を含有してもよい。式5で表される化合物について説明する。式5において、R5およびR6は独立して、炭素数1から12のアルキル、炭素数1から12のアルコキシ、炭素数2から12のアルケニル、または任意の水素がフッ素で置き換えられた炭素数2から12のアルケニルであり;環Cおよび環Dは独立して、1,4-シクロへキシレン、1,4-フェニレン、2-フルオロ-1,4-フェニレン、3-フルオロ-1,4-フェニレンまたは2,5-ジフルオロ-1,4-フェニレンであり;Z11は独立して、単結合、エチレン、または-COO-、-OCO-であり;rは、1、2、または3である。第五成分は、誘電率異方性値の絶対値が小さく、中性に近い化合物である。式5においてrが1の化合物は主として粘度調整または屈折率異方性値の調整の効果があり、また式5においてrが2または3である化合物は透明点を高くするなどの光学的に等方性の液晶相の温度範囲を広げる効果、または屈折率異方性値を調整する効果がある。式5で表される化合物の含有量を増加させると液晶組成物の駆動電圧が高くなり、粘度が低くなるので、液晶組成物の粘度の要求値を満たす限り、駆動電圧の観点から含有量は少ないほうが望ましい。第五成分の含有量は、成分Tの全重量に対して、好ましくは40重量以下、より好ましくは20重量以下である。R5は、炭素数1から12のアルキル、炭素数1から12のアルコキシ、炭素数2から12のアルケニル、または任意の水素がフッ素で置き換えられた炭素数2から12のアルケニルである。好ましいR5は、紫外線に対する安定性を上げるため、または熱に対する安定性のために、炭素数1から12のアルキルである。好ましいR5は、粘度を下げるために、炭素数2から12のアルケニルであり、紫外線に対する安定性を上げるため、または熱に対する安定性を上げるために、炭素数1から12のアルキルである。好ましいアルキルは、メチル、エチル、プロピル、ブチル、ペンチル、ヘキシル、ヘプチル、またはオクチルである。さらに好ましいアルキルは、粘度を下げるために、エチル、プロピル、ブチル、ペンチル、またはヘプチルである。好ましいアルコキシは、メトキシ、エトキシ、プロポキシ、ブトキシ、ペンチルオキシ、ヘキシルオキシ、またはヘプチルオキシである。さらに好ましいアルコキシは、粘度を下げるために、メトキシまたはエトキシである。アルケニルにおける-CH=CH-の好ましい立体配置は、二重結合の位置に依存する。-CH=CHCH3、-CH=CHC2H5、-CH=CHC3H7、-CH=CHC4H9、-C2H4CH=CHCH3、および-C2H4CH=CHC2H5のような奇数位に二重結合をもつアルケニルにおいてはトランス配置が好ましい。-CH2CH=CHCH3、-CH2CH=CHC2H5、および-CH2CH=CHC3H7のような偶数位に二重結合をもつアルケニルにおいてはシス配置が好ましい。好ましい立体配置を有するアルケニル化合物は、高い上限温度または液晶相の広い温度範囲を有する。MolCrystLiqCryst1985131109およびMolCrystLiqCryst1985131327に詳細な説明がある。任意の水素がフッ素で置き換えられたアルケニルの好ましい例は、2,2-ジフルオロビニル、3,3-ジフルオロ-2-プロペニル、4,4-ジフルオロ-3-ブテニル、5,5-ジフルオロ-4-ペンテニル、および6,6-ジフルオロ-5-ヘキセニルである。さらに好ましい例は、粘度を下げるために2,2-ジフルオロビニル、および4,4-ジフルオロ-3-ブテニルである。環Cおよび環Dは独立して、1,4-シクロへキシレン、1,4-フェニレン、2-フルオロ-1,4-フェニレン、3-フルオロ-1,4-フェニレンまたは2,5-ジフルオロ-1,4-フェニレンであり、rが2以上である時、そのうちの任意の2つの環Cは同じであっても、異なってもよい。好ましい環Cおよび環Dは光学異方性を上げるために1,4-フェニレンまたは3-フルオロ-1,4-フェニレンであり、粘度を下げるために1,4-シクロへキシレンである。Z11は独立して、単結合、エチレン、または-COO-、-OCO-であり、rが2以上である時、そのうちの任意の2つのZ11は同じであっても、異なってもよい。好ましいZ11は、粘度を下げるために単結合である。式5の化合物のうち、好ましくは式5-1~5-13である。上記式5-1~5-13において、R5およびR6は独立して、炭素数1から12のアルキル、炭素数1から12のアルコキシ、炭素数2から12のアルケニル、または任意の水素がフッ素で置き換えられた炭素数2から12のアルケニルである。5-1~5-3は粘度が低く、5-4~5-8は透明点が高く、~は透明点が極めて高い。本発明の液晶組成物の調製は、公知の方法、例えば必要な成分を高温度下で溶解させる方法などにより一般に調製される。6光学的に等方性の液晶相を有する組成物6.1光学的に等方性の液晶相を有する組成物の組成本発明の第6の態様は、アキラル成分Tとキラル剤とを含む組成物であり、光学的に等方性の液晶相で駆動される光素子に用いることのできる液晶組成物である。アキラル成分Tは、式1および付加成分として式2、式3で表される化合物からなる成分Aを含む。アキラル成分Tは、必要に応じて成分Aに加えて、式4で表される第四成分および式5で表される第五成分からなる群から選ばれる化合物を含む。液晶組成物は、光学的等方性の液晶相を発現する組成物である。式1で表される化合物は、透明点が高く、大きな誘電率異方性と大きな屈折率異方性を有するため、その含有量は、成分Tの全重量に対して、0.5~50重量でもよく、好ましくは1~30重量、より好ましくは5~20重量である。式2で表される化合物は、良好な相溶性と大きな誘電率異方性と大きな屈折率異方性を有するため、その含有量は、成分Tの全重量に対して、0.5~90重量でもよく、好ましくは5~70重量、より好ましくは10~50重量である。式3で表される化合物は、透明点が比較的高く、大きな誘電率異方性と大きな屈折率異方性を有するため、その含有量は、成分Tの全重量に対して、0.5~90重量でもよく、好ましくは5~70重量、より好ましくは10~50重量である。式4で表される第四成分および式5で表される第五成分の好ましい含有量は前述の通りである。液晶組成物の全重量に対して、キラル剤を1~40重量含むことが好ましく、3~25重量含むことがさらに好ましく、5~15重量含むことが最も好ましい。これらの範囲でキラル剤を含有する液晶組成物は、光学的に等方性の液晶相を有するようになりやすく、好ましい。液晶組成物に含有されるキラル剤は1種でも2種以上でもよい。6.2キラル剤光学的に等方性の液晶組成物が含有するキラル剤は光学活性化合物であり、キラル剤としては、ねじり力HelicalTwistingPowerが大きい化合物が好ましい。ねじり力が大きい化合物は所望のピッチを得るために必要な添加量が少なくできるので、駆動電圧の上昇を抑えられ、実用上有利である。具体的には、下記式K1~K5で表される化合物が好ましい。式K1~K5中、RKは独立して、水素、ハロゲン、-C≡N、-N=C=O、-N=C=Sまたは炭素数1~20のアルキルであり、このアルキル中の任意の-CH2-は、-O-、-S-、-COO-、または-OCO-で置き換えられてもよく、このアルキル中の任意の-CH2-CH2-は-CH=CH-、-CF=CF-または-C≡C-で置き換えられてもよく、このアルキル中の任意の水素はハロゲンで置き換えられてもよく;Aは独立して、芳香族性あるいは非芳香族性の3~8員環、または、炭素数9以上の縮合環であり、これらの環の任意の水素がハロゲン、炭素数1~3のアルキルまたはハロアルキルで置き換えられてもよく、-CH2-は-O-、-S-または-NH-で置き換えられてもよく、-CH=は-N=で置き換えられてもよく;Bは独立して、水素、ハロゲン、炭素数1~3のアルキル、炭素数1~3のハロアルキル、芳香族性または非芳香族性の3から8員環、または、炭素数9以上の縮合環であり、これらの環の任意の水素がハロゲン、炭素数1~3のアルキルまたはハロアルキルで置き換えられてもよく、-CH2-は-O-、-S-または-NH-で置き換えられてもよく、-CH=は-N=で置き換えられてもよく;Zは独立して、単結合、炭素数1~8のアルキレンであるが、任意の-CH2-は、-O-、-S-、-COO-、-OCO-、-CSO-、-OCS-、-N=N-、-CH=N-、または-N=CH-で置き換えられてもよく、このアルキル中の任意の-CH2-CH2-は-CH=CH-、-CF=CF-または-C≡C-で置き換えられてもよく、任意の水素はハロゲンで置き換えられてもよく;Xは単結合、-COO-、-OCO-、-CH2O-、-OCH2-、-CF2O-、-OCF2-、または-CH2CH2-であり;mKは1~4である。これらの中でも、液晶組成物に添加されるキラル剤としては、式K2に含まれる式K2-1~式K2-8、式K4に含まれる式K4-1~式K4-6および、式K5に含まれる式K5-1~式K5-3がより好ましく、式K4-1~式K4-6および式K5-1~式K5-3がさらに好ましい。式中、RKは独立して、炭素数3~10のアルキルであり、このアルキル中の環に隣接する-CH2-は-O-で置き換えられてもよく、任意の-CH2-CH2-は、-CH=CH-で置き換えられてもよい。6.3光学的に等方性の液晶相液晶組成物が光学的に等方性を有するとは、巨視的には液晶分子配列は等方的であるため光学的に等方性を示すが、微視的には液晶秩序が存在することをいう。液晶組成物が微視的に有する液晶秩序に基づくピッチ以下では、ピッチと呼ぶことがあるは700nm以下であることが好ましく、500nm以下であることがさらに好ましく、350nm以下であることが最も好ましい。ここで、非液晶等方相とは一般的に定義される等方相、すなわち、無秩序相であり、局所的な秩序パラメーターがゼロでない領域が生成したとしても、その原因がゆらぎによるものである等方相である。たとえばネマチック相の高温側に発現する等方相は、本明細書では非液晶等方相に該当する。本明細書におけるキラルな液晶についても、同様の定義があてはまるものとする。そして、本明細書において光学的に等方性の液晶相とは、ゆらぎではなく光学的に等方性の液晶相を発現する相を表し、たとえばプレートレット組織を発現する相狭義のブルー相はその一例である。本発明の光学的に等方性の液晶組成物において、光学的に等方性の液晶相ではあるが、偏光顕微鏡観察下、ブルー相に典型的なプレートレット組織が観測されないことがある。そこで本明細書において、プレートレット組織を発現する相をブルー相と称し、ブルー相を含む光学的に等方性の液晶相を光学的に等方性の液晶相と称する。すなわちブルー相は光学的に等方性の液晶相に包含される。一般的に、ブルー相は、ブルー相I、ブルー相II、ブルー相IIIの3種類に分類され、これら3種類のブルー相はすべて光学活性であり、かつ、等方性である。ブルー相Iやブルー相IIのブルー相では異なる格子面からのブラッグ反射に起因する2種以上の回折光が観測される。ブルー相は一般的に非液晶等方相とキラルネマチック相の間で観測される。光学的に等方性の液晶相が二色以上の回折光を示さない状態とは、ブルー相I、ブルー相IIに観測されるプレートレット組織が観測されず、概ね一面単色であることを意味する。二色以上の回折光を示さない光学的に等方性の液晶相では、色の明暗が面内で均一であることまでは不要である。二色以上の回折光を示さない光学的に等方性の液晶相は、ブラッグ反射による反射光強度が抑えられる、あるいは低波長側にシフトするという利点がある。また、可視光の光を反射する液晶材料では、表示素子として利用する場合に色味が問題となることがあるが、二色以上の回折光を示さない液晶では、反射波長が低波長シフトするため、狭義のブルー相プレートレット組織を発現する相より長いピッチで可視光の反射を消失させることができる。本発明の光学的に等方性の液晶組成物は、ネマチック相を有する組成物にキラル剤を添加して得ることが出来る。この際に、キラル剤は好ましくはピッチが700nm以下になるような濃度で添加される。なお、ネマチック相を有する組成物は、式1で表される化合物および必要に応じてその他の成分を含む。また、本発明の光学的に等方性の液晶組成物は、キラルネマチック相を有し、光学的に等方性の液晶相を有さない組成物にキラル剤を添加して得ることも出来る。なお、キラルネマチック相を有し光学的に等方性の液晶を有さない組成物は、式1で表される化合物、光学活性化合物および必要に応じてその他の成分を含む。この際に、光学活性化合物は光学的に等方性の液晶相を発現させないために、好ましくはピッチが700nm以上になるような濃度で添加される。ここで、添加される光学活性化合物は、前述のねじり力が大きい化合物である式K1~K5が使用でき、より好ましくは、式K2-1~K2-8、式K4-1~K4-6または式K5-1~K5-3で表される化合物が使用出来る。また、添加される光学活性化合物は、ねじり力がそれほど大きくない化合物であってもよい。そのような光学活性化合物としては、ネマチック相で駆動される素子TN方式、STN方式など用の液晶組成物に添加される化合物を挙げることができる。ねじり力がそれほど大きくない光学活性化合物の例として、以下の光学活性化合物Op-1~Op-13を挙げることができる。なお本発明の光学的に等方性の液晶組成物の温度範囲は、ネマチック相またはキラルネマチック相と等方相の共存温度範囲が広い液晶組成物に、キラル剤を添加し、光学的に等方性の液晶相を発現させることにより、広くすることができる。例えば、透明点の高い液晶化合物と透明点の低い液晶化合物とを混合し、広い温度範囲でネマチック相と等方相の共存温度範囲が広い液晶組成物を調製し、これにキラル剤を添加することで、広い温度範囲で光学的に等方性の液晶相を発現する組成物を調製することができる。ネマチック相またはキラルネマチック相と等方相の共存温度範囲が広い液晶組成物としては、キラルネマチック相と非液晶等方相とが共存する上限温度と下限温度との差が3~150°Cである液晶組成物が好ましく、差が5~150°Cである液晶組成物が更に好ましい。また、ネマチック相と非液晶等方相とが共存する上限温度と下限温度との差が3~150°Cである液晶組成物が好ましい。光学的に等方性の液晶相において本発明の液晶媒体に電界を印加すると、電気複屈折が生じるが、必ずしもカー効果である必要はない。光学的に等方性の液晶相における電気複屈折はピッチが長くなるほど大きくなるので、その他の光学特性透過率、回折波長などの要求を満たす限り、キラル剤の種類と含有量を調整して、ピッチを長く設定することにより、電気複屈折を大きくすることができる。6.4その他の成分本発明の光学的に等方性の液晶組成物は、その組成物の特性に影響を与えない範囲で、さらに高分子物質等の他の化合物が添加されてもよい。本発明の液晶組成物は、高分子物質の他にも、たとえば二色性色素、フォトクロミック化合物を含有していてもよい。二色性色素の例としては、メロシアニン系、スチリル系、アゾ系、アゾメチン系、アゾキシ系、キノフタロン系、アントラキノン系、テトラジン系などが挙げられる。7.光学的に等方性の高分子/液晶複合材料本発明の第7の態様は、式1で表される化合物およびキラル剤を含む液晶組成物と高分子の複合材料であり、光学的に等方性を示すものである。光学的に等方性の液晶相で駆動される光素子に用いることのできる光学的に等方性の高分子/液晶複合材料である。このような高分子/液晶複合材料は例えば、項[1]~[31]に記載の液晶組成物液晶組成物CLCと高分子で構成される。本発明の、高分子/液晶複合材料とは、液晶材料と高分子の化合物の両者を含む複合材料であれば特に限定されないが、高分子の一部または全部が液晶材料に溶解していない状態で高分子が液晶材料と相分離している状態でもよい。なお、本明細書において、特に言及がなければ、ネマチック相はキラルネマチック相を含まない、狭義のネマチック相を意味する。本発明の好ましい態様に係る光学的に等方性の高分子/液晶複合材料は、光学的に等方性の液晶相を広い温度範囲で発現させることが可能である。また、本発明の好ましい態様に係る高分子/液晶複合材料は、応答速度が極めて速い。また、本発明の好ましい態様に係る高分子/液晶複合材料は、これらの効果に基づいて表示素子等の光素子等に好適に用いることができる。7.2高分子本発明の複合材料は、光学的に等方性の液晶組成物と、予め重合されて得られた高分子とを混合しても製造できるが、高分子の材料となる低分子量のモノマー、マクロモノマー、オリゴマー等以下、まとめてモノマー等というと液晶組成物CLCとを混合してから、当該混合物において重合反応を行うことによって、製造されることが好ましい。モノマー等と液晶組成物とを含む混合物を本件明細書では、重合性モノマー/液晶混合物と呼ぶ。重合性モノマー/液晶混合物には必要に応じて、後述する重合開始剤、硬化剤、触媒、安定剤、二色性色素、またはフォトクロミック化合物等を、本発明の効果を損なわない範囲で含んでもよい。たとえば、本件発明の重合性モノマー/液晶混合物には必要に応じて、重合開始剤を重合性モノマー100重量部に対して0.1~20重量部含有してもよい。重合温度は、高分子/液晶複合材料が高透明性と等方性を示す温度であることが好ましい。より好ましくはモノマーと液晶材料の混合物が等方相またはブルー相を発現する温度で、かつ、等方相ないしは光学的に等方性の液晶相で重合を終了する。すなわち、重合後は高分子/液晶複合材料が可視光線より長波長側の光を実質的に散乱せずかつ光学的に等方性の状態を発現する温度とするのが好ましい。本発明の複合材料を構成する高分子の原料としては、例えば低分子量のモノマー、マクロモノマー、オリゴマーを使用することができ、本明細書において高分子の原料モノマーとは低分子量のモノマー、マクロモノマー、オリゴマー等を包含する意味で用いる。また、得られる高分子が三次元架橋構造を有するものが好ましく、そのために、高分子の原料モノマーとして2つ以上の重合性官能基を有する多官能性モノマーを用いることが好ましい。重合性の官能基は特に限定されないが、アクリル基、メタクリル基、グリシジル基、エポキシ基、オキセタニル基、ビニル基などを上げることができるが、重合速度の観点からアクリル基およびメタクリル基が好ましい。高分子の原料モノマー中、二つ以上の重合性のある官能基を持つモノマーをモノマー中に10重量以上含有させると、本発明の複合材料において高度な透明性と等方性を発現しやすくなるので好ましい。また、好適な複合材料を得るためには、高分子はメソゲン部位を有するものが好ましく、高分子の原料モノマーとしてメソゲン部位を有する原料モノマーをその一部に、あるいは全部に用いることができる。7.2.1メソゲン部位を有する単官能性二官能性モノマーメソゲン部位を有する単官能性、または二官能性モノマーは構造上特に限定されないが、例えば下記の式M1または式M2で表される化合物を挙げることができる。Ra-Y-AM-ZMm1-AM-Y-RbM1Rb-Y-AM-ZMm1-AM-Y-RbM2式M1中、Raは、水素、ハロゲン、-C≡N、-N=C=O、-N=C=S、または炭素数1~20のアルキルであり、これらのアルキルにおいて任意の-CH2-は-O-、-S-、-CO-、-COO-、または-OCO-、で置き換えられてもよく、このアルキル中の任意の-CH2-CH2-は-CH=CH-、-CF=CF-、または-C≡C-で置き換えられてもよく、これらのアルキルにおいて任意の水素はハロゲンまたは-C≡Nで置き換えられてもよい。Rbは、それぞれ独立して、式M3-1~式M3-7の重合性基である。好ましいRaは、水素、ハロゲン、-C≡N、-CF3、-CF2H、-CFH2、-OCF3、-OCF2H、炭素数1~20のアルキル、炭素数1~19のアルコキシ、炭素数2~21のアルケニル、および炭素数2~21のアルキニルである。特に好ましいRaは、-C≡N、炭素数1~20のアルキルおよび炭素数1~19のアルコキシである。式M2中、Rbは、それぞれ独立して、式M3-1~M3-7の重合性基である。ここで、式M3-1~M3-7におけるRdは、それぞれ独立して水素、ハロゲンまたは炭素数1~5のアルキルであり、これらのアルキルにおいて任意の水素はハロゲンで置き換えられてもよい。好ましいRdは、水素、ハロゲンおよびメチルである。特に好ましいRdは、水素、フッ素およびメチルである。また、式M3-2、式M3-3、式M3-4、式M3-7はラジカル重合で重合するのが好適である。式M3-1、式M3-5、式M3-6はカチオン重合で重合するのが好適である。いずれもリビング重合なので、少量のラジカルあるいはカチオン活性種が反応系内に発生すれば重合は開始する。活性種の発生を加速する目的で重合開始剤を使用できる。活性種の発生には例えば光または熱を使用できる。式M1およびM2中、AMは、それぞれ独立して芳香族性または非芳香族性の5員環、6員環または炭素数9以上の縮合環であるが、環中の-CH2-は-O-、-S-、-NH-、または-NCH3-で、環中の-CH=は-N=で置き換わってもよく、環上の水素原子はハロゲン、および炭素数1~5のアルキル、またはハロゲン化アルキルで置き換わってもよい。好ましいAMの具体例は、1,4-シクロヘキシレン、1,4-シクロヘキセニレン、1,4-フェニレン、ナフタレン-2,6-ジイル、テトラヒドロナフタレン-2,6-ジイル、フルオレン-2,7-ジイル、またはビシクロ[2.2.2]オクタン-1,4-ジイルであり、これらの環において任意の-CH2-は-O-で置き換えられてもよく、任意の-CH=は-N=で置き換えられてもよく、これらの環において任意の水素はハロゲン、炭素数1~5のアルキルまたは炭素数1~5のハロゲン化アルキルで置き換えられてもよい。化合物の安定性を考慮して、酸素と酸素とが隣接した-CH2-O-O-CH2-よりも、酸素と酸素とが隣接しない-CH2-O-CH2-O-の方が好ましい。硫黄においても同様である。これらの中でも、特に好ましいAMは、1,4-シクロヘキシレン、1,4-シクロヘキセニレン、1,4-フェニレン、2-フルオロ-1,4-フェニレン、2,3-ジフルオロ-1,4-フェニレン、2,5-ジフルオロ-1,4-フェニレン、2,6-ジフルオロ-1,4-フェニレン、2-メチル-1,4-フェニレン、2-トリフルオロメチル-1,4-フェニレン、2,3-ビストリフルオロメチル-1,4-フェニレン、ナフタレン-2,6-ジイル、テトラヒドロナフタレン-2,6-ジイル、フルオレン-2,7-ジイル、9-メチルフルオレン-2,7-ジイル、1,3-ジオキサン-2,5-ジイル、ピリジン-2,5-ジイル、およびピリミジン-2,5-ジイルである。なお、前記1,4-シクロヘキシレンおよび1,3-ジオキサン-2,5-ジイルの立体配置はシスよりもトランスの方が好ましい。2-フルオロ-1,4-フェニレンは、3-フルオロ-1,4-フェニレンと構造的に同一であるので、後者は例示しなかった。この規則は、2,5-ジフルオロ-1,4-フェニレンと3,6-ジフルオロ-1,4-フェニレンの関係などにも適用される。式M1およびM2中、Yは、それぞれ独立して単結合または炭素数1~20のアルキレンであり、これらのアルキレンにおいて任意の-CH2-は-O-、-S-で置き換えられてもよく、このアルキル中の任意の-CH2-CH2-は-CH=CH-、-C≡C-、-COO-、または-OCO-で置き換えられてもよい。好ましいYは、単結合、-CH2m2-、-OCH2m2-、および-CH2m2O-前記式中、m2は1~20の整数であるである。特に好ましいYは、単結合、-CH2m2-、-OCH2m2-、および-CH2m2O-前記式中、m2は1~10の整数であるである。化合物の安定性を考慮して、-Y-Raおよび-Y-Rbは、それらの基中に-O-O-、-O-S-、-S-O-、または-S-S-を有しない方が好ましい。式M1およびM2中、ZMは、それぞれ独立して単結合、-CH2m3-、-OCH2m3-、-CH2m3O-、-OCH2m3O-、-CH=CH-、-C≡C-、-COO-、-OCO-、-CF22-、-CH22-COO-、-OCO-CH22-、-CH=CH-COO-、-OCO-CH=CH-、-C≡C-COO-、-OCO-C≡C-、-CH=CH-CH22-、-CH22-CH=CH-、-CF=CF-、-C≡C-CH=CH-、-CH=CH-C≡C-、-OCF2-CH22-、-CH22-CF2O-、-OCF2-または-CF2O-前記式中、m3は1~20の整数であるである。好ましいZMは単結合、-CH2m3-、-OCH2m3-、-CH2m3O-、-CH=CH-、-C≡C-、-COO-、-OCO-、-CH22-COO-、-OCO-CH22-、-CH=CH-COO-、-OCO-CH=CH-、-OCF2-、および-CF2O-である。式M1およびM2中、m1は1~6の整数である。好ましいm1は、1~3の整数である。m1が1のときは、6員環などの環を2つ有する二環の化合物である。m1が2と3のときは、それぞれ三環と四環の化合物である。例えばm1が1であるとき、2つのAMは同一であってもよいし、または異なってもよい。また、例えばm1が2であるとき、3つのAMまたは2つのZMは同一であってもよいし、または異なってもよい。m1が3~6であるときについても同様である。Ra、Rb、Rd、ZM、AMおよびYについても同様である。式M1で表される化合物M1および式M2で表される化合物M2は2H重水素、13Cなどの同位体を天然存在比の量よりも多く含んでいても同様の特性を有するので好ましく用いることができる。化合物M1および化合物M2の更に好ましい例は、式M1-1~M1-41およびM2-1~M2-27で表される化合物M1-1~M1-41および化合物M2-1~M2-27である。これらの化合物において、Ra、Rb、Rd、ZM、およびYの意味は、本発明の態様に記載した式M1および式M2のそれらと同一である。化合物M1-1~M1-41およびM2-1~M2-27における下記の部分構造について説明する。部分構造a1は、任意の水素がフッ素で置き換えられた1,4-フェニレンを表す。部分構造a2は、任意の水素がフッ素で置き換えられてもよい1,4-フェニレンを表す。部分構造a3は、任意の水素がフッ素またはメチルのいずれかで置き換えられてもよい1,4-フェニレンを表す。部分構造a4は、9位の水素がメチルで置き換えられてもよいフルオレンを表す。前述のメソゲン部位を有さないモノマー、およびメソゲン部位を持つモノマーM1、およびM2以外の重合性化合物を必要に応じて使用することができる。本発明の高分子/液晶複合材料の光学的に等方性を最適化する目的で、メソゲン部位を持ち3つ以上の重合性官能基を持つモノマーを使用することもできる。メソゲン部位を持ち3つ以上の重合性官能基を持つモノマーとしては公知の化合物を好適に使用できるが、例えば、M4-1~M4-3であり、より具体的な例として、特開2000-327632号、特開2004-182949号、特開2004-59772号に記載された化合物をあげることができる。ただし、M4-1~M4-3において、Rb、ZM、Y、およびFは前述と同一の意味を示す。7.2.2メソゲン部位を有さない重合性のある官能基を持つモノマーメソゲン部位を有さない重合性のある官能基を持つモノマーとして、例えば、炭素数1~30の直鎖あるいは分岐アクリレート、炭素数1~30の直鎖あるいは分岐ジアクリレート、三つ以上の重合性官能基を有するモノマーとしては、グリセロールプロポキシレート1PO/OHトリアクリレート、ペンタエリスリトールプロポキシレートトリアクリレート、ペンタエリスリトールトリアクリレート、トリメチロールプロパンエトキシレートトリアクリレート、トリメチロールプロパンプロポキシレートトリアクリレート、トリメチロールプロパントリアクリレート、ジトリメチロールプロパンテトラアクリレート、ペンタエリスリトールテトラアクリレート、ジペンタエリスリトールペンタアクリレート、ジペンタエリスリトールヘキサアクリレート、トリメチロールプロパントリアクリレートなどを挙げることができるが、これらに限定されるものではない。7.2.3重合開始剤本発明の複合材料を構成する高分子の製造における重合反応は特に限定されず、例えば、光ラジカル重合、熱ラジカル重合、光カチオン重合等が行われる。光ラジカル重合において用いることができる光ラジカル重合開始剤の例は、ダロキュアDAROCUR、登録商標1173および4265いずれも商品名、BASFジャパン株、イルガキュアIRGACURE、登録商標184、369、500、651、784、819、907、1300、1700、1800、1850、および2959いずれも商品名、BASFジャパン株、などである。熱ラジカル重合において用いることができる熱によるラジカル重合の好ましい開始剤の例は、過酸化ベンゾイル、ジイソプロピルパーオキシジカーボネート、t-ブチルパーオキシ-2-エチルヘキサノエート、t-ブチルパーオキシピバレート、t-ブチルパーオキシジイソブチレート、過酸化ラウロイル、2,2’-アゾビスイソ酪酸ジメチルMAIB、ジt-ブチルパーオキシドDTBPO、アゾビスイソブチロニトリルAIBN、アゾビスシクロヘキサンカルボニトリルACNなどである。光カチオン重合において用いることができる光カチオン重合開始剤として、ジアリールヨードニウム塩以下、DASという。、トリアリールスルホニウム塩以下、TASという。などがあげられる。DASとしては、ジフェニルヨードニウムテトラフルオロボレート、ジフェニルヨードニウムヘキサフルオロホスホネート、ジフェニルヨードニウムヘキサフルオロアルセネート、ジフェニルヨードニウムトリフルオロメタンスルホネート、ジフェニルヨードニウムトリフルオロアセテート、ジフェニルヨードニウム-p-トルエンスルホネート、ジフェニルヨードニウムテトラペンタフルオロフェニルボレート、4-メトキシフェニルフェニルヨードニウムテトラフルオロボレート、4-メトキシフェニルフェニルヨードニウムヘキサフルオロホスホネート、4-メトキシフェニルフェニルヨードニウムヘキサフルオロアルセネート、4-メトキシフェニルフェニルヨードニウムトリフルオロメタンスルホネート、4-メトキシフェニルフェニルヨードニウムトリフルオロアセテート、4-メトキシフェニルフェニルヨードニウム-p-トルエンスルホナートなどが挙げられる。DASには、チオキサントン、フェノチアジン、クロロチオキサントン、キサントン、アントラセン、ジフェニルアントラセン、ルブレンなどの光増感剤を添加することで高感度化することもできる。TASとしては、トリフェニルスルホニウムテトラフルオロボレート、トリフェニルスルホニウムヘキサフルオロホスホネート、トリフェニルスルホニウムヘキサフルオロアルセネート、トリフェニルスルホニウムトリフルオロメタンスルホナート、トリフェニルスルホニウムトリフルオロアセテート、トリフェニルスルホニウム-p-トルエンスルホネート、トリフェニルスルホニウムテトラペンタフルオロフェニルボレート、4-メトキシフェニルジフェニルスルホニウムテトラフルオロボレート、4-メトキシフェニルジフェニルスルホニウムヘキサフルオロホスホネート、4-メトキシフェニルジフェニルスルホニウムヘキサフルオロアルセネート、4-メトキシフェニルジフェニルスルホニウムトリフルオロメタンスルホナート、4-メトキシフェニルジフェニルスルホニウムトリフルオロアセテート、4-メトキシフェニルジフェニルスルホニウム-p-トルエンスルホネートなどが挙げられる。光カチオン重合開始剤の具体的な商品名の例は、サイラキュアCyracure、登録商標UVI-6990、サイラキュアUVI-6974、サイラキュアUVI-6992それぞれ商品名、UCC株、アデカオプトマーSP-150、SP-152、SP-170、SP-172それぞれ商品名、ADEKA、RhodorsilPhotoinitiator2074商品名、ローディアジャパン株、イルガキュアIRGACURE、登録商標250商品名、BASFジャパン株、UV-9380C商品名、GE東芝シリコーン株などである。7.2.4硬化剤等本発明の複合材料を構成する高分子の製造において、前記モノマー等および重合開始剤の他にさらに1種または2種以上の他の好適な成分、例えば、硬化剤、触媒、安定剤等を加えてもよい。硬化剤としては、通常、エポキシ樹脂の硬化剤として使用されている従来公知の潜在性硬化剤が使用できる。潜在性エポキシ樹脂用硬化剤は、アミン系硬化剤、ノボラック樹脂系硬化剤、イミダゾール系硬化剤、酸無水物系硬化剤等が挙げられる。アミン系硬化剤の例としては、ジエチレントリアミン、トリエチレンテトラアミン、テトラエチレンペンタアミン、m-キシレンジアミン、トリメチルヘキサメチレンジアミン、2-メチルペンタメチレンジアミン、ジエチルアミノプロピルアミン等の脂肪族ポリアミン、イソフォロンジアミン、1,3-ビスアミノメチルシクロヘキサン、ビス4-アミノシクロヘキシルメタン、ノルボルネンジアミン、1,2-ジアミノシクロヘキサン、ラロミン等の脂環式ポリアミン、ジアミノジフェニルメタン、ジアミノジフェニルエタン、メタフェニレンジアミン等の芳香族ポリアミンなどが挙げられる。ノボラック樹脂系硬化剤の例としては、フェノールノボラック樹脂、ビスフェノールノボラック樹脂などが挙げられる。イミダゾール系硬化剤としては、2-メチルイミダゾール、2-エチルへキシルイミダゾール、2-フェニルイミダゾール、1-シアノエチル-2-フェニルイミダゾリウムトリメリテートなどが挙げられる。酸無水物系硬化剤の例としては、テトラヒドロ無水フタル酸、ヘキサヒドロ無水フタル酸、メチルテトラヒドロ無水フタル酸、メチルへキサヒドロ無水フタル酸、メチルシクロヘキセンテトラカルボン酸二無水物、無水フタル酸、無水トリメリット酸、無水ピロメリット酸、ベンゾフェノンテトラカルボン酸二無水物などが挙げられる。また、グリシジル基、エポキシ基、オキセタニル基を有する重合性化合物と硬化剤との硬化反応を促進するための硬化促進剤をさらに用いてもよい。硬化促進剤としては、例えば、ベンジルジメチルアミン、トリスジメチルアミノメチルフェノール、ジメチルシクロヘキシルアミン等の3級アミン類、1-シアノエチル-2-エチル-4-メチルイミダゾール、2-エチル-4-メチルイミダゾール等のイミダゾール類、トリフェニルホスフィン等の有機リン系化合物、テトラフェニルホスホニウムブロマイド等の4級ホスホニウム塩類、1,8-ジアザビシクロ[5.4.0]ウンデセン-7等やその有機酸塩等のジアザビシクロアルケン類、テトラエチルアンモニウムブロマイド、テトラブチルアンモニウムブロマイド等の4級アンモニウム塩類、三フッ化ホウ素、トリフェニルボレート等のホウ素化合物などが挙げられる。これらの硬化促進剤は単独または2種以上を混合して使用することができる。また、例えば貯蔵中の不所望な重合を防止するために、安定剤を添加することが好ましい。安定剤として、当業者に知られているすべての化合物を用いることができる。安定剤の代表例としては、4-エトキシフェノール、ハイドロキノン、ブチル化ヒドロキシトルエンBHT等が挙げられる。7.3液晶組成物等の含有率本発明の高分子/液晶複合材料中における液晶組成物の含有率は、複合材料が光学的に等方性の液晶相を発現できる範囲であれば、可能な限り高含有率であることが好ましい。液晶組成物の含有率が高い方が、本発明の複合材料の電気複屈折値が大きくなるからである。本発明の高分子/液晶複合材料において、液晶組成物の含有率は複合材料に対して60~99重量であることが好ましく、60~95重量がさらに好ましく、65~95重量が特に好ましい。高分子の含有率は複合材料に対して1~40重量であることが好ましく、5~40重量がさらに好ましく、5~35重量が特に好ましい。7.4その他の成分本発明の高分子/液晶複合材料は、たとえば二色性色素、フォトクロミック化合物を本発明の効果を損なわない範囲で含有していてもよい。以下、実施例により本発明をさらに詳しく説明するが、本発明はこれら実施例によっては制限されない。なお特に断りのない限り、は重量を意味する。8光素子本発明の第8の態様は、液晶組成物または高分子/液晶複合材料以下では、本発明の液晶組成物および高分子/液晶複合材料を総称して液晶媒体と呼ぶことがあるを含む光学的に等方性の液晶相で駆動される光素子である。電界無印加時には液晶媒体は光学的に等方性であるが、電場を印加すると、液晶媒体は光学的異方性を生じ、電界による光変調が可能となる。液晶表示素子の構造例としては、図1に示すように、櫛型電極基板の電極が、左側から伸びる電極1と右側から伸びる電極2が交互に配置された構造を挙げることができる。電極1と電極2との間に電位差がある場合、図1に示すような櫛型電極基板上では、1本の電極に注目すると、図面上の上方向と下方向の2つの方向の電界が存在する状態を提供できる。得られた化合物は、1H-NMR分析で得られる核磁気共鳴スペクトル、ガスクロマトグラフィーGC分析で得られるガスクロマトグラムなどにより同定したので、まず分析方法について説明をする。1H-NMR分析:測定装置は、DRX-500ブルカーバイオスピン株社製を用いた。測定は、実施例等で製造したサンプルを、CDCl3等のサンプルが可溶な重水素化溶媒に溶解し、室温で、500MHz、積算回数24回の条件で行った。なお、得られた核磁気共鳴スペクトルの説明において、sはシングレット、dはダブレット、tはトリプレット、qはカルテット、mはマルチプレットであることを意味する。また、化学シフトδ値のゼロ点の基準物質としてはテトラメチルシランTMSを用いた。GC分析:測定装置は、島津製作所製のGC-14B型ガスクロマトグラフを用いた。カラムは、島津製作所製のキャピラリーカラムCBP1-M25-025長さ25m、内径0.22mm、膜厚0.25μm;固定液相はジメチルポリシロキサン無極性を用いた。キャリアーガスとしてはヘリウムを用い、流量は1ml/分に調整した。試料気化室の温度を300°C、検出器FID部分の温度を300°Cに設定した。試料はトルエンに溶解して、1重量の溶液となるように調製し、得られた溶液1μlを試料気化室に注入した。記録計としては島津製作所製のC-R6A型Chromatopac、またはその同等品を用いた。得られたガスクロマトグラムには、成分化合物に対応するピークの保持時間およびピークの面積値が示されている。なお、試料の希釈溶媒としては、例えば、クロロホルム、ヘキサンを用いてもよい。また、カラムとしては、AgilentTechnologiesInc製のキャピラリカラムDB-1長さ30m、内径0.32mm、膜厚0.25μm、AgilentTechnologiesInc製のHP-1長さ30m、内径0.32mm、膜厚0.25μm、RestekCorporation製のRtx-1長さ30m、内径0.32mm、膜厚0.25μm、SGEInternationalPtyLtd製のBP-1長さ30m、内径0.32mm、膜厚0.25μmなどを用いてもよい。ガスクロマトグラムにおけるピークの面積比は成分化合物の割合に相当する。一般には、分析サンプルの成分化合物の重量は、分析サンプルの各ピークの面積と完全に同一ではないが、本発明において上述したカラムを用いる場合には、実質的に補正係数は1であるので、分析サンプル中の成分化合物の重量は、分析サンプル中の各ピークの面積とほぼ対応している。成分の液晶化合物における補正係数に大きな差異がないからである。ガスクロマトグラムにより液晶組成物中の液晶化合物の組成比をより正確に求めるには、ガスクロマトグラムによる内部標準法を用いる。一定量正確に秤量された各液晶化合物成分被検成分と基準となる液晶化合物基準物質を同時にガスクロ測定して、得られた被検成分のピークと基準物質のピークとの面積比の相対強度をあらかじめ算出する。基準物質に対する各成分のピーク面積の相対強度を用いて補正すると、液晶組成物中の液晶化合物の組成比をガスクロ分析からより正確に求めることができる。液晶化合物等の物性値の測定試料液晶化合物の物性値を測定する試料としては、化合物そのものを試料とする場合、化合物を母液晶と混合して試料とする場合の2種類がある。化合物を母液晶と混合した試料を用いる後者の場合には、以下の方法で測定を行う。まず、得られた液晶化合物15重量と母液晶85重量とを混合して試料を作製する。そして、得られた試料の測定値から、下記の計算式に基づく外挿法にしたがって、外挿値を計算する。この外挿値をこの化合物の物性値とする。外挿値=100×試料の測定値-母液晶の重量×母液晶の測定値/液晶化合物の重量液晶化合物と母液晶との割合がこの割合であっても、スメクチック相、または結晶が25°Cで析出する場合には、液晶化合物と母液晶との割合を10重量:90重量、5重量:95重量、1重量:99重量の順に変更をしていき、スメクチック相、または結晶が25°Cで析出しなくなった組成で試料の物性値を測定し上記式にしたがって外挿値を求めて、これを液晶化合物の物性値とする。測定に用いる母液晶としては様々な種類が存在するが、例えば、母液晶Aの組成重量は以下のとおりである。母液晶A:液晶化合物等の物性値の測定方法物性値の測定は後述する方法で行った。これら測定方法の多くは、日本電子機械工業会規格StandardofElectricIndustriesAssociationofJapanEIAJED-2521Aに記載された方法、またはこれを修飾した方法である。また、測定に用いたTN素子には、TFTを取り付けなかった。測定値のうち、液晶化合物そのものを試料とした場合は、得られた値を実験データとして記載した。液晶化合物と母液晶との混合物を試料として用いた場合は、外挿法で得られた値を実験データとして記載した。相構造および相転移温度°C:以下1、および2の方法で測定を行った。1偏光顕微鏡を備えた融点測定装置のホットプレートメトラー社FP-52型ホットステージに化合物を置き、3°C/分の速度で加熱しながら相状態とその変化を偏光顕微鏡で観察し、液晶相の種類を特定した。2パーキンエルマー社製走査熱量計DSC-7システム、またはDiamondDSCシステムを用いて、3°C/分速度で昇降温し、試料の相変化に伴う吸熱ピーク、または発熱ピークの開始点を外挿により求めonset、相転移温度を決定した。以下、結晶はKと表し、さらに結晶の区別がつく場合は、それぞれK1またはK2と表した。また、スメクチック相はSm、ネマチック相はNと表した。液体アイソトロピックはIと表した。スメクチック相の中で、スメクチックB相、またはスメクチックA相の区別がつく場合は、それぞれSmB、またはSmAと表した。BPはブルー相または光学的に等方性の液晶相を表す。2相の共存状態はNI、NBPという形式で表記することがある。具体的には、NIは、それぞれ非液晶等方相とキラルネマチック相がと共存する相を表し、NBPは、BP相または光学的に等方性の液晶相とキラルネマチック相が共存した相を表す。Unは光学的等方性ではない未確認の相を表す。相転移温度の表記として、例えば、K50.0N100.0Iとは、結晶からネマチック相への相転移温度KNが50.0°Cであり、ネマチック相から液体への相転移温度NIが100.0°Cであることを示す。他の表記も同様である。ネマチック相の上限温度TNI;°C:偏光顕微鏡を備えた融点測定装置のホットプレートメトラー社FP-52型ホットステージに、試料液晶化合物と母液晶との混合物を置き、1°C/分の速度で加熱しながら偏光顕微鏡を観察した。試料の一部がネマチック相から等方性液体に変化したときの温度をネマチック相の上限温度とした。以下、ネマチック相の上限温度を、単に上限温度と略すことがある。低温相溶性:母液晶と液晶化合物とを、液晶化合物が、20重量、15重量、10重量、5重量、3重量、および1重量の量となるように混合した試料を作製し、試料をガラス瓶に入れる。このガラス瓶を、-10°Cまたは-20°Cのフリーザー中に一定期間保管したあと、結晶もしくはスメクチック相が析出しているかどうか観察をした。粘度η;20°Cで測定;mPas:液晶化合物と母液晶との混合物を、E型粘度計を用いて測定した。屈折率異方性Δn:測定は25°Cの温度下で、波長589nmの光を用い、接眼鏡に偏光板を取り付けたアッベ屈折計により行なった。主プリズムの表面を一方向にラビングしたあと、試料液晶化合物と母液晶との混合物を主プリズムに滴下した。屈折率n∥は偏光の方向がラビングの方向と平行であるときに測定した。屈折率n⊥は偏光の方向がラビングの方向と垂直であるときに測定した。屈折率異方性Δnの値は、Δn=n∥-n⊥の式から計算した。誘電率異方性Δε;25°Cで測定:2枚のガラス基板の間隔ギャップが約9μm、ツイスト角が80度の液晶セルに試料液晶化合物と母液晶との混合物を入れた。このセルに20ボルトを印加して、液晶分子の長軸方向における誘電率ε∥を測定した。0.5ボルトを印加して、液晶分子の短軸方向における誘電率ε⊥を測定した。誘電率異方性の値は、Δε=ε∥-ε⊥、の式から計算した。ピッチP;25°Cで測定;nmピッチ長は選択反射を用いて測定した液晶便覧196頁2000年発行、丸善。選択反射波長λには、関係式pλ=1が成立する。ここでは平均屈折率を表し、次式で与えられる。=212。選択反射波長は顕微分光光度計日本電子株、商品名MSV350で測定した。得られた反射波長を平均屈折率で除すことにより、ピッチを求めた。可視光より長波長領域に反射波長を有するコレステリック液晶のピッチは、光学活性化合物濃度が低い領域では光学活性化合物の濃度の逆数に比例することから、可視光領域に選択反射波長を有する液晶のピッチ長を数点測定し、直線外挿法により求めた。光学活性化合物は本発明におけるキラル剤に相当する。[合成例1]式S1-4の合成合成スキームを下図に示す。化合物S1-2の合成窒素雰囲気下の反応器へ、1.3mol/Lのイソプロピルマグネシウムクロリド塩化リチウム塩のテトラヒドロフランTHF溶液100mlを加え、これに室温で、S1-141.6gを徐々に加えた。そのままの温度で90分間撹拌し、反応液を0°Cまで冷却しジメチルホルムアミド15.2gのTHF30ml溶液を滴下し、室温で12時間撹拌した。反応液に2N-塩酸200mlを滴下し、これにトルエン/ジエチルエーテル=1/1体積比の混合溶媒1Lを加え、生成物を抽出し、有機層を水で洗浄した。硫酸マグネシウムで乾燥した後、減圧にて溶媒を留去した。トルエン/酢酸エチル=5/1体積比を展開溶媒として、シリカゲルカラムクロマトグラフィーにより精製し、減圧にて溶媒を留去してS1-219.9gを得た。S1-2のS1-1からの収率は55であった。化合物S1-4の合成窒素雰囲気下の反応器へ、S1-2を10.0g、2-プロピル-1,3-プロパンジオール4.14g、パラトルエンスルホン酸一水和物0.30g、トルエン80mlを加え、ジーンスタークを用いて生成する水を除去しながら、2時間還流した。反応液を室温まで冷却し、生成物をトルエンで抽出し、有機層を水、重曹水、水で洗浄した。硫酸マグネシウムで乾燥した後、減圧にて溶媒を留去した。残分をトルエンを展開溶媒として、シリカゲルカラムクロマトグラフィーにより精製し、さらにソルミックス/酢酸エチル=1/1体積比から再結晶し、S1-44.9gを得た。このもののS1-2からの収率は38であった。得られた化合物S1-4の相転移温度は以下の通りであった。相転移温度°C:K109.2SB115.4SA162.3N182.7I。液晶化合物S1-4の物性前述した母液晶Aとして記載された4つの化合物を混合し、ネマチック相を有する母液晶Aを調製した。この母液晶Aの物性は以下のとおりであった。上限温度TNI=71.7°C;誘電率異方性Δε=11.0;屈折率異方性Δn=0.137。母液晶A85重量と、実施例1で得られたS1-4の15重量とからなる液晶組成物Zを調製した。得られた液晶組成物Zの物性値を測定し、測定値を外挿することで液晶化合物S1-4の物性の外挿値を算出した。その値は以下のとおりであった。上限温度TNI=136.4°C;誘電率異方性Δε=32.6;屈折率異方性Δn=0.197。これらのことから液晶化合物S1-4は、透明点が高く、誘電率異方性Δε、屈折率異方性Δnの大きい化合物であることがわかった。本発明において、液晶組成物の特性値の測定は下記の方法にしたがって行うことができる。それらの多くは、日本電子機械工業会規格StandardofElectricIndustriesAssociationofJapanEIAJED-2521Aに記載された方法、またはこれを修飾した方法である。測定に用いたTN素子には、TFTを取り付けなかった。ネマチック相の上限温度NI;°C:偏光顕微鏡を備えた融点測定装置のホットプレートに試料を置き、1°C/分の速度で加熱した。試料の一部がネマチック相から等方性液体に変化したときの温度を測定した。ネマチック相の上限温度を上限温度と略すことがある。ネマチック相の下限温度TC;°C:ネマチック相を有する試料を0°C、-10°C、-20°C、-30°C、および-40°Cのフリーザー中に10日間保管したあと、液晶相を観察した。例えば、試料が-20°Cではネマチック相のままであり、-30°Cでは結晶またはスメクチック相に変化したとき、TCを≦-20°Cと記載する。ネマチック相の下限温度を下限温度と略すことがある。光学的に等方性の液晶相の転移温度:偏光顕微鏡を備えた融点測定装置のホットプレートに試料を置き、クロスニコルの状態で、まず試料が非液晶等方相になる温度まで昇温した後、1°C/分の速度で降温し、完全にキラルネマチック相または光学的に等方性の液晶相を出現させた。その降温過程での相転移した温度を測定し、次いで1°C/分の速度で昇温し、その昇温過程における相転移した温度を測定した。本発明において、特に断りの無い限り、昇温過程での相転移した温度を相転移温度とした。光学的に等方性の液晶相においてクロスニコル下では暗視野で相転移温度の判別が困難な場合は、偏光板をクロスニコルの状態から1~10°ずらして相転移温度を測定した。粘度η;20°Cで測定;mPas:測定にはE型粘度計を用いた。回転粘度γ1;25°Cで測定;mPas:1誘電率異方性が正である試料:測定はMImaietalMolecularCrystalsandLiquidCrystalsVol25937に記載された方法に従った。ツイスト角が0°であり、そして2枚のガラス基板の間隔セルギャップが5μmであるTN素子に試料を入れた。TN素子に16ボルトから19.5ボルトの範囲で0.5ボルト毎に段階的に印加した。0.2秒の無印加のあと、ただ1つの矩形波矩形パルス;0.2秒と無印加2秒の条件で印加を繰り返した。この印加によって発生した過渡電流transientcurrentのピーク電流peakcurrentとピーク時間peaktimeを測定した。これらの測定値とMImaiらの論文の40頁の計算式8とから回転粘度の値を得た。この計算で必要な誘電率異方性の値は、この回転粘度の測定で使用した素子にて、下記の誘電率異方性の測定方法で求めた。2誘電率異方性が負である試料:測定はMImaietalMolecularCrystalsandLiquidCrystalsVol25937に記載された方法に従った。2枚のガラス基板の間隔セルギャップが20μmのVA素子に試料を入れた。この素子に30ボルトから50ボルトの範囲で1ボルト毎に段階的に印加した。0.2秒の無印加のあと、ただ1つの矩形波矩形パルス;0.2秒と無印加2秒の条件で印加を繰り返した。この印加によって発生した過渡電流transientcurrentのピーク電流peakcurrentとピーク時間peaktimeを測定した。これらの測定値とMImaiらの論文、40頁の計算式8とから回転粘度の値を得た。この計算に必要な誘電率異方性は、下記の誘電率異方性で測定した値を用いた。屈折率異方性Δn;25°Cで測定:測定は、波長589nmの光を用い、接眼鏡に偏光板を取り付けたアッベ屈折計により行なった。主プリズムの表面を一方向にラビングrubbingしたあと、試料を主プリズムに滴下した。屈折率n∥は偏光の方向がラビングの方向と平行であるときに測定した。屈折率n⊥は偏光の方向がラビングの方向と垂直であるときに測定した。屈折率異方性の値は、Δn=n∥-n⊥、の式から計算した。試料が組成物のときはこの方法によって屈折率異方性を測定した。誘電率異方性Δε;25°Cで測定:1誘電率異方性が正である組成物:2枚のガラス基板の間隔ギャップが約9μm、ツイスト角が80度の液晶セルに試料を入れた。このセルに20ボルトを印加して、液晶分子の長軸方向における誘電率ε∥を測定した。0.5ボルトを印加して、液晶分子の短軸方向における誘電率ε⊥を測定した。誘電率異方性の値は、Δε=ε∥-ε⊥、の式から計算した。2誘電率異方性が負である組成物:ホメオトロピック配向に処理した液晶セルに試料を入れ、0.5ボルトを印加して誘電率ε∥を測定した。ホモジニアス配向に処理した液晶セルに試料を入れ、0.5ボルトを印加して誘電率ε⊥を測定した。誘電率異方性の値は、Δε=ε∥-ε⊥、の式から計算した。しきい値電圧Vth;25°Cで測定;V:1誘電率異方性が正である組成物:2枚のガラス基板の間隔ギャップが0.5/Δnμmであり、ツイスト角が80度である、ノーマリーホワイトモードnormallywhitemodeの液晶表示素子に試料を入れた。Δnは上記の方法で測定した屈折率異方性の値である。この素子に周波数が32Hzである矩形波を印加した。矩形波の電圧を上昇させ、素子を通過する光の透過率が90になったときの電圧の値を測定した。2誘電率異方性が負である組成物:2枚のガラス基板の間隔ギャップが約9μmであり、ホメオトロピック配向に処理したノーマリーブラックモードnormallyblackmodeの液晶表示素子に試料を入れた。この素子に周波数が32Hzである矩形波を印加した。矩形波の電圧を上昇させ、素子を通過する光の透過率10になったときの電圧の値を測定した。電圧保持率VHR;25°Cで測定;:測定に用いたTN素子はポリイミド配向膜を有し、そして2枚のガラス基板の間隔セルギャップは6μmである。この素子は試料を入れたあと紫外線によって重合する接着剤で密閉した。このTN素子にパルス電圧5Vで60マイクロ秒を印加して充電した。減衰する電圧を高速電圧計で16.7ミリ秒のあいだ測定し、単位周期における電圧曲線と横軸との間の面積Aを求めた。面積Bは減衰しなかったときの面積である。電圧保持率は面積Bに対する面積Aの百分率である。らせんピッチ20°Cで測定;μm:らせんピッチの測定には、カノのくさび型セル法を用いた。カノのくさび型セルに試料を注入し、セルから観察されるディスクリネーションラインの間隔a;単位はμmを測定した。らせんピッチPは、式P=2atanθから算出した。θは、くさび型セルにおける2枚のガラス板の間の角度である。あるいは、ピッチ長は選択反射を用いて測定した液晶便覧196頁、2000年発行、丸善。選択反射波長λには、関係式pλ=1が成立する。ここでは平均屈折率を表し、次式で与えられる。=212。選択反射波長は顕微分光光度計日本電子株、商品名MSV350で測定した。得られた反射波長を平均屈折率で除すことにより、ピッチを求めた。可視光より長波長領域に反射波長を有するコレステリック液晶のピッチは、キラル剤濃度が低い領域ではキラル剤の濃度の逆数に比例することから、可視光領域に選択反射波長を有する液晶のピッチ長を数点測定し、直線外挿法により求めた。成分または液晶化合物の割合百分率は、液晶化合物の全重量に基づいた重量百分率重量である。組成物は、液晶化合物などの成分の重量を測定してから混合することによって調製される。したがって、成分の重量を算出するのは容易である。実施例1下図に示す液晶化合物を、下記の割合で混合することにより液晶組成物Aを調製した。構造式の右側に一般式との対応を記した。液晶組成物Aこの液晶組成物Aの相転移温度°CはN98.7Iであった。次に、液晶組成物A93.9wtと、下記の式で表されるキラル剤BN-H43.05wtとBN-H53.05wtからなる液晶組成物Bを得た。この液晶組成物Bの相転移温度°CはN87.4BP89.3Iであった。なお、BN-H4、BN-H5は、R--1,1’-ビ2-ナフトールと対応するカルボン酸とからジシクロヘキシルカルボジイミドDCCを用いてエステル化することによって得た。BN-H4BN-H5実施例2モノマーと液晶組成物の混合物の調製液晶組成物とモノマーとの混合物として液晶組成物Bを88.8重量、n-ドデシルアクリレートを6.0重量、1,4-ジ4-6-アクリロイルオキシヘキシルオキシベンゾイルオキシ-2-メチルベンゼンLCA-6を4.8重量、光重合開始剤として2,2’-ジメトキシフェニルアセトフェノンを0.4重量混合した液晶組成物B-1Mを調製した。この液晶組成物B-1Mの相転移温度°CはN50.0BP55.4BPI58.5I、I53.6BP44.8Nであった。冷却過程においてもBPを発現した。LCA-6高分子/液晶複合材料の調製液晶組成物B-1Mを配向処理の施されていない櫛型電極基板と対向ガラス基板非電極付与の間に狭持しセル厚10μm、得られたセルを52.3°Cのブルー相まで加熱した。この状態で、紫外光紫外光強度23mWcm-2365nmを1分間照射して、重合反応を行った。このようにして得られた高分子/液晶複合材料B-1Pは室温まで冷却しても光学的に等方性の液晶相を維持していた。なお、図1に示すように、櫛型電極基板の電極は、左側の接続用電極部から右方向に伸びる電極1と右側の接続用電極部から左方向に伸びる電極2が交互に配置される。したがって、電極1と電極2との間に電位差がある場合、図1に示すような櫛型電極基板上では、1本の電極に注目すると、図面上の上方向と下方向の2つの方向の電界が存在する状態を提供できる。実施例3実施例2で得られた高分子/液晶複合材料D-1Pが狭持された櫛型電極セル5を、図2に示した光源3、偏光子4及び検光子6を含む光学系にセットし、電気光学特性を測定した。光源3として偏光顕微鏡ニコン製エクリプスLV100POLの白色光源を用い、セル5への入射角度がセル面に対して垂直となるようにし、櫛型電極の線方向が偏光子4Polarizerと検光子6Analyzerに対してそれぞれ45°となるように前記セル5を光学系にセットした。室温で印加電圧と透過率の関係を調べた。52Vの矩形波を印加すると、透過率が87となり、透過光強度は飽和した。なお、光源3としては、例えばHe-Neレーザーも使用することができる。比較例1下図に示す液晶化合物を、下記の割合で混合することにより液晶組成物Cを調製した。液晶組成物Cは液晶組成物Aから式1-2-2を抜いた組成物である。構造式の右側に一般式との対応を記した。液晶組成物Cこの液晶組成物Cの相転移温度°CはN90.5Iであった。次に、液晶組成物C93.9wtと、下記の式で表されるキラル剤BN-H43.05wtとBN-H53.05wtからなる液晶組成物Dを得た。この液晶組成物Bの相転移温度°CはN76.4BP79.9Iであった。比較例2モノマーと液晶組成物の混合物の調製液晶組成物とモノマーとの混合物として液晶組成物Dを88.8重量、n-ドデシルアクリレートを6.0重量、1,4-ジ4-6-アクリロイルオキシヘキシルオキシベンゾイルオキシ-2-メチルベンゼンLCA-6を4.8重量、光重合開始剤として2,2’-ジメトキシフェニルアセトフェノンを0.4重量混合した液晶組成物D-1Mを調製した。この液晶組成物D-1Mの相転移温度°CはN37BP45.9I、I44.0Nであった。このように冷却過程ではBPが発現しなかった。高分子/液晶複合材料の調製液晶組成物D-1Mを配向処理の施されていない櫛型電極基板と対向ガラス基板非電極付与の間に狭持しセル厚10μm、得られたセルを37.5°Cのブルー相まで加熱した。この状態で、紫外光紫外光強度23mWcm-2365nmを1分間照射して、重合反応を行った。このようにして得られた高分子/液晶複合材料D-1Pは室温まで冷却しても光学的に等方性の液晶相を維持していた。なお、図1に示すように、櫛型電極基板の電極は、左側の接続用電極部から右方向に伸びる電極1と右側の接続用電極部から左方向に伸びる電極2が交互に配置される。したがって、電極1と電極2との間に電位差がある場合、図1に示すような櫛型電極基板上では、1本の電極に注目すると、図面上の上方向と下方向の2つの方向の電界が存在する状態を提供できる。比較例3比較例2で得られた高分子/液晶複合材料D-1Pが狭持された櫛型電極セル5を、図2に示した光源3、偏光子4及び検光子6を含む光学系にセットし、電気光学特性を測定した。光源3として偏光顕微鏡ニコン製エクリプスLV100POLの白色光源を用い、セル5への入射角度がセル面に対して垂直となるようにし、櫛型電極の線方向が偏光子4Polarizerと検光子6Analyzerに対してそれぞれ45°となるように前記セル5を光学系にセットした。室温で印加電圧と透過率の関係を調べた。61Vの矩形波を印加すると、透過率が83となり、透過光強度は飽和した。なお、光源3としては、例えばHe-Neレーザーも使用することができる。前述のように、本発明の光素子は、低電圧駆動が可能であり、冷却過程でBPが発現する点で、従来技術より優れている。なお、冷却過程でBPが発現するということは、光素子の製造工程で、高分子/液晶複合材料を調整しやすいということであり、本発明の光素子の有用性を示すものである。"